(57)【要約】【課題】高い重合活性を有し、空気、水等に対して安定で、金属腐食性のない、かつ嵩密度が高く、粒度分布が狭い等の粉体性状に優れ、さらには分子量分布の狭いオレフィン重合体を効率よく製造するオレフィン重合用固体触媒、及びこのような良好な触媒を用いたオレフィン系重合体の製造方法を提供する。【解決手段】［Ａ］シリカを［Ｂ］有機アルミニウムオキシ化合物で処理した担体に、［Ｃ］下記一般式［１］または［２］で示される遷移金属化合物と［Ｄ］有機アルミニウム化合物との反応生成物が担持されてなることを特徴とするオレフィン重合用固体触媒。        （Ｒ１aＣｐ）m（Ｒ2bＣｐ）nＭ-（-Ｘ-Ａｒ-Ｙc）4-（m+n）・・・・[１]        Ｒ3（Ｒ１dＣｐ）（Ｒ2eＣｐ）Ｍ（-Ｘ-Ａｒ-Ｙc）2・・・・・・[２]【選択図】なし【特許請求の範囲】
【請求項１】
［Ａ］シリカを［Ｂ］有機アルミニウムオキシ化合物で処理した担体に、［Ｃ］下記一般式［１］または［２］で示される遷移金属化合物と［Ｄ］有機アルミニウム化合物との反応生成物が担持されてなることを特徴とするオレフィン重合用固体触媒。
（Ｒ１aＣｐ）m（Ｒ2bＣｐ）nＭ-（-Ｘ-Ａｒ-Ｙc)4-（m+n）・・・・［１］
（式中、Ｍはチタン、ジルコニウムまたはハフニウム、Ｃｐはシクロペンタジエニル骨格を有する基、Ｒ１及びＲ2は水素原子、アルキル基、アルケニル基、アリール基、アルキルアリール基、アリールアルキル基またはアルキルシリル基、Ｘは酸素原子または硫黄原子、Ａｒは芳香族環、Ｙは同一もしくは異なっていてもよく、水素原子、炭化水素基、アルキルシリル基、ハロゲン原子、ハロゲン化炭化水素基、含窒素有機基、含酸素有機基または含硫黄有機基から選ばれる置換基であり、ａ及びｂは０〜５の整数、ｍ及びｎは０〜３の整数で、かつｍ＋ｎが１〜３の整数、ｃは１〜５の整数をそれぞれ表す。但し、Ａｒがベンゼン環の場合、Ｙとして水素を除く。）
Ｒ3（Ｒ１dＣｐ）（Ｒ2eＣｐ）Ｍ-（-Ｘ-Ａｒ-Ｙc)2    ・・・・［２］
（式中、Ｍはチタン、ジルコニウムまたはハフニウム、Ｃｐはシクロペンタジエニル骨格を有する基、Ｒ１およびＲ2は水素原子、アルキル基、アルケニル基、アリール基、アルキルアリール基、アリールアルキル基またはアルキルシリル基、Ｒ3は（Ｒ１dＣｐ)及び（Ｒ2eＣｐ)を橋架けするアルキレン基、アリールアルキレン基、ジアルキルシリレン基、ジアルキルゲルミレン基、アルキルホスフィンジイル基またはアルキルイミノ基から選ばれる２価の基、Ｘは酸素原子または硫黄原子、Ａｒは芳香族環、Ｙは同一もしくは異なっていてもよく、水素原子、炭化水素基、アルキルシリル基、ハロゲン原子、ハロゲン化炭化水素基、含窒素有機基、含酸素有機基または含硫黄有機基から選ばれる置換基であり、ｄ及びeは０〜４の整数、ｃは１〜５の整数をそれぞれ表す。但し、Ａｒがベンゼン環の場合、Ｙとして水素を除く。）
【請求項２】
一般式［１］または［２］で示される化合物において、Ｘが酸素原子であり、Ａｒがベンゼン環またはナフタレン環である請求項１記載のオレフィン重合用固体触媒。
【請求項３】
Ｙが水素原子、炭素数１〜１０のアルキル基、炭素数６〜１０のアリール基、炭素数２〜１０のアルケニル基、炭素数２〜１０のアルキニル基、炭素数７〜２０のアリールアルキル基、炭素数８〜２０のアリールアルケニル基、炭素数７〜２０のアルキルアリール基、アルキルシリル基、ハロゲン原子、ハロゲン化炭化水素基、シアノ基、ニトロ基、アルコキシ基、アリーロキシ基、チオアルキル基、チオアリール基から選ばれる置換基である請求項１または２に記載のオレフィン重合用固体触媒。
【請求項４】
［Ａ］シリカ担体が、（i）比表面積３５０〜８５０ｍ2/ｇ、（ii）細孔容積０.１〜０.８ｍｌ/ｇ、及び（iii）平均粒径２〜２０μｍの範囲である請求項１〜３のいずれかに記載のオレフィン重合用固体触媒。
【請求項５】
［Ｂ］有機アルミニウムオキシ化合物が、一般式［３］または［４］（式中、Ｒ4 は水素原子、または炭素数が１〜１０のアルキル基、ｆは２〜４０の整数をそれぞれ表す。）で表されるアルキルアミノオキサンである請求項１〜４のいずれかに記載のオレフィン重合用固体触媒。
【化１】
2005162838.tif 000004
【化２】
2005162838.tif 000005
【請求項６】
［Ｄ］有機アルミニウム化合物が、トリアルキルアルミニウムである請求項１〜５のいずれかに記載のオレフィン重合用固体触媒。
【請求項７】
請求項１〜６のいずれかに記載の固体触媒を、［Ｅ］有機アルミニウム化合物の存在下に予備重合して生成するオレフィン重合体とから形成されるオレフィン重合用固体触媒。
【請求項８】
オレフィンが、エチレンである請求項１〜７に記載のオレフィン重合用固体触媒。
【請求項９】
請求項１〜８のいずれかに記載のオレフィン重合用固体触媒の存在下に、オレフィンを重合または共重合させることを特徴とする、オレフィン系重合体の製造方法。
【発明の詳細な説明】
【技術分野】
【０００１】
本発明は、オレフィン重合用固体触媒、および該固体触媒を用いたオレフィン系重合体の製造方法に関するものである。さらに詳しくは、高い重合活性を有するため脱灰処理が不要であり、空気、水等に対して安定で、金属腐食性のなく、かつ嵩密度が高く、粉体性状に優れ、さらには分子量分布の狭いオレフィン重合体を効率よく製造するためのオレフィン重合用固体触媒、および該固体触媒を用いて、オレフィンを重合または共重合させるオレフィン系重合体の製造方法に関する。
【背景技術】
【０００２】
周期表第IVＢ族遷移金属を含むジルコノセン化合物と有機アルミニウムオキシ化合物とからなるオレフィン（共）重合触媒系、およびこれらの触媒系を用いたエチレン(共)重合体の製造方法が、例えば、特許文献１、および特許文献２などに提案され、これらの触媒は溶液重合系において高いオレフィン重合活性を有することが知られている。
【０００３】
また、メタロセン化合物およびアルミノキサンの少なくとも一方の成分をシリカ、アルミナ、シリカ・アルミナなどの多孔性無機酸化物担体に担持させた種々の担持触媒、およびそれらを使用した懸濁重合系または気相重合系におけるオレフィンの（共）重合方法が多数提案されている。例えば、特許文献３、特許文献４などには、メタロセン化合物とアルミノキサンとを無機酸化物などの担体に担持したメタロセン担持型触媒の存在下に、オレフィンを重合する方法が開示されている。また、特許文献５などには、ジルコノセン化合物、アルミノキサン、有機アルミニウム化合物およびシリカなどの担体の存在下にオレフィンを予備重合させて触媒を予め活性化する方法が記載されている。
【０００４】
しかし、これらの従来の固体触媒成分を用いてオレフィンを懸濁重合系または気相重合系で重合または共重合しようとすると、前記溶液重合系に比較して重合活性が著しく低下し、また生成した重合体の嵩比重も充分満足するものではなかった。
【０００５】
これらの問題を解決する方法として、メタロセン化合物と有機アルミニウム化合物あるいはアルミノキサンを予め接触させて得られる反応生成物を固体状の担体に担持する方法が提案されている。例えば、特許文献６には、メタロセン化合物とアルミノキサンを溶媒中で反応させた後、該反応生成物をシリカに担持させることを特徴とする触媒の存在下にオレフィンを重合させる方法が記載されている。
【０００６】
また、特許文献７には、特定のメタロセン化合物と有機金属化合物の反応生成物を、アルミノキサンで予め処理した微粒子状担体に担持させた触媒を使用し、水素分圧０．０１〜１０％の水素を存在させてオレフィンを気相重合させる方法が報告されている。しかしながら、これら従来技術に記載されている担持触媒は、一般に粉体性状や重合器への付着等の面での改善されているものの、触媒活性、特に、固体触媒当たりの重合活性については不充分であり、また、例えば、水素の存在下の気相重合系であるなど特定の重合系による方法であった。
【０００７】
一方、上記の従来技術に用いられている触媒成分としてのメタロセン化合物は、遷移金属に対する配位子としてシクロペンタジエニル基等のアルカジエニル基を有し、さらにアルキル基やハロゲン原子等、特に塩素原子を有するメタロセン化合物が有用なものとして知られている。これらのメタロセン化合物においては、遷移金属原子に直接塩素原子が結合している化合物の場合、重合活性は高いものの、オレフィン類の種類や重合方法によっては、重合した後に、アルコールや水による処理が必要なため、その際に、装置類の発錆や腐食の原因となる塩化水素を発生するという欠点を有していた。
【０００８】
また、遷移金属原子に直接塩素原子が結合しているメタロセン化合物を触媒成分とする固体触媒を用いて製造されたオレフィン類の重合体あるいは共重合体には、最終的に固体触媒が前記重合体中に残存することになる。このような場合に、重合体（ポリマー）中で遷移金属原子と塩素原子の結合は容易に加熱による分解や加水分解を受けるため、加熱を必要とする後工程や貯蔵の過程において、残存した塩素化合物が最終製品に対して黄変等の悪影響を及ぼす懸念が生じる。そのため遊離して製品への影響が懸念されるハロゲン原子を含まず、かつ高い活性を有し、結果として、重合体中に残存する触媒残滓が極めて少ないために、製品に対して加熱等の後工程での黄変等のリスクの少ない個体触媒の開発が要望されていた。
【０００９】
上記のようなメタロセン化合物を用いることによる問題点を解決する方法として、先に、本出願人は、特許文献８として、遷移金属に直接結合するハロゲンを含まない、また、遷移金属とアルキル結合を有しない、フェノキシドのベンゼン環にある特定の置換基を導入したアリロキシ錯体を有するメタロセン化合物と有機アルミニウムオキシ化合物からなるオレフィン系固体触媒、及びこの触媒を用いたオレフィンの重合方法を提案した。しかし、この方法によると、上記の点は改善されるものの、触媒活性、特に、固体触媒当たりの重合活性については未だ充分とは言えず、改良の余地を残している。
【特許文献１】特開昭５８−０１９３０９号公報
【特許文献２】特開昭６０−０３５００７号公報
【特許文献３】特開昭６１−１０８６１０号公報
【特許文献４】特開昭６１−２９６００８号公報
【特許文献５】特開昭６３−２８０７０３号公報
【特許文献６】特表平０７−５０８０６５号公報
【特許文献７】特開平０５−３３１２２７号公報
【特許文献８】ＷＯ９９／０２５７１号公報
【発明の開示】
【発明が解決しようとする課題】
【００１０】
本発明の目的は、上記のような従来技術の問題点を解決し、高い重合活性を有し、空気、水等に対して安定で、金属腐食性のない、かつ嵩密度が高く、粒度分布が狭い等の粉体性状に優れ、さらには分子量分布の狭いオレフィン重合体を効率よく製造するオレフィン重合用固体触媒、及びこのような良好な触媒を用いたオレフィン系重合体の製造方法を提供することにある。
【課題を解決するための手段】
【００１１】
本発明者らは鋭意検討を重ねた結果、触媒成分として、［Ｃ］下記一般式［１］または［２］で示される特定の遷移金属化合物を選択し、該遷移金属化合物と［Ｄ］有機アルミニウム化合物との反応生成物を、［Ａ］シリカを［Ｂ］有機アルミニウムオキシ化合物で処理した担体に担持させた新規なオレフィン重合用固体触媒が使用することにより上記課題を達成できることを見出した。
【００１２】
すなわち、本発明者によれば、懸濁重合や気相重合においても、従来技術と異なり、固体触媒当たりの重合活性に極めて優れ、同時に、水素などの存在を必ずしも必要とせず、また、空気、水に対して安定で、金属腐食がなく、かつ、嵩密度が高く、粒度分布が狭く、粉体性状に優れ、分子量分布の狭いオレフィン系重合体を効率的に製造できることが見出された。
【００１３】
かくして、本発明は、下記の記載する特徴を要旨とするものである。
（１）［Ａ］シリカを［Ｂ］有機アルミニウムオキシ化合物で処理した担体に、［Ｃ］下記一般式［１］または［２］で示される遷移金属化合物と［Ｄ］有機アルミニウム化合物との反応生成物が担持されてなることを特徴とするオレフィン重合用固体触媒。
（Ｒ１aＣｐ）m（Ｒ2bＣｐ）nＭ-（-Ｘ-Ａｒ-Ｙc)4-（m+n）・・・・[１]
（式中、Ｍはチタン、ジルコニウムまたはハフニウム、Ｃｐはシクロペンタジエニル骨格を有する基、Ｒ１及びＲ2は水素原子、アルキル基、アルケニル基、アリール基、アルキルアリール基、アリールアルキル基またはアルキルシリル基、Ｘは酸素原子または硫黄原子、Ａｒは芳香族環、Ｙは同一もしくは異なっていてもよく、水素原子、炭化水素基、アルキルシリル基、ハロゲン原子、ハロゲン化炭化水素基、含窒素有機基、含酸素有機基または含硫黄有機基から選ばれる置換基であり、ａ及びｂは０〜５の整数、ｍ及びｎは０〜３の整数で、かつｍ＋ｎが１〜３の整数、ｃは１〜５の整数をそれぞれ表す。但し、Ａｒがベンゼン環の場合、Ｙとして水素を除く。）
Ｒ3（Ｒ１dＣｐ）（Ｒ2eＣｐ）Ｍ-（-Ｘ-Ａｒ-Ｙc)2・・・・・・[２]
（式中、Ｍはチタン、ジルコニウムまたはハフニウム、Ｃｐはシクロペンタジエニル骨格を有する基、Ｒ１およびＲ2は水素原子、アルキル基、アルケニル基、アリール基、アルキルアリール基、アリールアルキル基またはアルキルシリル基、Ｒ3は（Ｒ１dＣｐ)及び（Ｒ2eＣｐ)を橋架けするアルキレン基、アリールアルキレン基、ジアルキルシリレン基、ジアルキルゲルミレン基、アルキルホスフィンジイル基またはアルキルイミノ基から選ばれる２価の基、Ｘは酸素原子または硫黄原子、Ａｒは芳香族環、Ｙは同一もしくは異なっていてもよく、水素原子、炭化水素基、アルキルシリル基、ハロゲン原子、ハロゲン化炭化水素基、含窒素有機基、含酸素有機基または含硫黄有機基から選ばれる置換基であり、ｄ及びeは０〜４の整数、ｃは１〜５の整数をそれぞれ表す。但し、Ａｒがベンゼン環の場合、Ｙとして水素を除く。）
【００１４】
また、第２に、本発明のオレフィン系重合体の製造方法は、上記オレフィン重合用触媒及び有機アルミニウム化合物の存在下に、オレフィンを重合または共重合させることを特徴とする。
【発明の効果】
【００１５】
本発明によるオレフィン重合用固体触媒は、懸濁重合や気相重合においても、従来技術と異なり、固体触媒当たりの重合活性に極めて優れ、同時に、水素などの存在を必ずしも必要とせず、また、空気、水に対して安定で、金属腐食がなく、また、嵩密度が高く、粒度分布が狭く、大粒子や微粉が少ない等の粉体性状に優れ、更には分子量分布の狭いオレフィン重合体を効率的に製造することができ、生産性の向上や製品に対する触媒コストの低減が可能である。
【発明を実施するための最良の形態】
【００１６】
以下、本発明に係るオレフィン重合用固体触媒およびこの触媒を用いたオレフィンの重合方法について具体的に説明する。
【００１７】
なお、本発明において「重合」という語は、単独重合のみならず、共重合を包含した意で用いられることがあり、また「重合体」という語は単独重合体のみならず共重合体を包含した意で用いられることがある。
【００１８】
本発明のオレフィン重合用固体触媒の調製に用いられるシリカ担体［Ａ］（以下「成分［Ａ］」と記載することがある。）としては、シリカ単独、またはシリカを含む混合物、例えば、ＳｉＯ2-ＭｇＯ、ＳｉＯ2-Ａｌ2Ｏ3
、ＳｉＯ2-ＴｉＯ2、ＳｉＯ2-Ｖ2Ｏ5、ＳｉＯ2-Ｃｒ2Ｏ2、ＳｉＯ2-ＴｉＯ2-ＭｇＯなどが挙げられる。これらの担体は、少量の水分を吸着していても差し支えなく、また少量の不純物を含有していてもよい。しかし、空気や窒素などの乾燥気体の流通下に、１００〜１０００℃、好ましくは１５０〜７００℃の温度で焼成して用いるのが好適である。
【００１９】
本発明においては、上記シリカ担体（Ａ）は、下記に示す特定の平均粒子径、比表面積、及び細孔容積の各特性を満足することが好ましい。すなわち、シリカ担体の平均粒径は２〜２０μｍであることが好ましく、特に好ましくは、４〜１０μｍである。平均粒径が２μｍより小さいと、固体触媒調製時に触媒粒子の沈降速度が遅いため、固体触媒の生産性に問題が生じたり、粒子同士の凝集が起こりやすく、触媒のモルホロジーを悪化させ、生成するポリマー中に含まれる微粉や大粒子が増加するなど好ましくない。また、平均粒径が２０μｍより大きいと生成するポリマーの粒子径が極度に増加するために嵩密度や流動性が低下し、製造時における配管の詰まりを生じたり、特にポリマーをフィルム用途に供した場合、フィッシュアイが増加するなど好ましくない。
【００２０】
シリカ担体の比表面積は３５０〜８５０ｍ2/ｇであることが好ましく、特に好ましくは、６５０〜８００ｍ2/ｇである。比表面積が３５０ｍ2/ｇより小さいときは、アルミノキサン中の遊離の有機アルミニウム化合物と担体上の表面水酸基が反応しやすいため、担持させる触媒成分を十分に担持することができない。比表面積が８５０ｍ2/ｇより大きいときは逆に表面水酸基の量が多すぎて、触媒成分を担持させたときの副反応が起こりやすく、また未反応の水酸基も多くなり触媒活性を低下させて好ましくない。
【００２１】
更に、シリカ担体の細孔容積は０.１〜０.８ｍｌ/ｇであることが好ましく、特に好ましくは０１５〜０.４ｍｌ/ｇである。細孔容積が０.１ｍｌ/ｇより小さい場合は触媒成分を十分に担持することができず、０.８ｍｌ/ｇより大きい場合は触媒成分が細孔内に偏在し十分な触媒活性を発現しない。また、重合器に対するポリマーの付着を引き起こし、生成したポリマーの嵩密度は低下する。
【００２２】
本発明で用いられる［Ｂ］有機アルミニウムオキシ化合物（以下「成分［Ｂ］」と記載することがある。）は、下記一般式［３］で表される線状のアルキルアルミノキサン、または一般式［４］で表される環状のアルキルアルミノキサンが好ましい。
【００２３】
【化１】
2005162838.tif 000002
（式中、Ｒ4 は水素原子、または炭素数が１〜１０のアルキル基、ｆは２〜４０の整数をそれぞれ表す。）
【００２４】
【化２】
2005162838.tif 000003
（式中、Ｒ4及びｆの定義は一般式[３]の場合と同じである）
【００２５】
上記の一般式［３］及び［４］中のＲ4が炭素数が１〜１０のアルキル基の場合、その具体例としてはメチル基、エチル基、イソブチル基等である。さらに一般式［３］及び［４］の化合物は、化合物中に異種のＲ4 基を持ったものでも良い。また繰返し単位の数fは、２〜４０の範囲から選ばれ、好ましくは５〜３０の範囲である。これら一般式［３］及び［４］化合物の中では、とりわけＲ4がメチル基のみか、あるいはメチル基とその他の基を持つものが好ましい。
【００２６】
一般式［３］または［４］で表される有機アルミニウムオキシ化合物［Ｂ］としては、既知のアルミノキサンを用いることができ、例えば下記の（１）〜（３）のような方法によって製造することができる。
【００２７】
（１）吸着水を含有する化合物あるいは結晶水を含有する塩類、例えば塩化マグネシウム水和物、硫酸銅水和物、硫酸アルミニウム水和物、硫酸ニッケル水和物、塩化第１セリウム水和物などの炭化水素媒体懸濁液に、トリアルキルアルミニウムなどの有機アルミニウム化合物を添加して反応させて炭化水素の溶液として回収する方法である。
【００２８】
（２）ベンゼン、トルエン、エチルエーテル、テトラヒドロフランなどの媒体中で、トリアルキルアルミニウムなどの有機アルミニウム化合物に直接水や氷や水蒸気を作用させて炭化水素の溶液として回収する方法である。
【００２９】
（３）デカン、ベンゼン、トルエン等の媒体中でトリアルキルアルミニウム等の有機アルミニウム化合物に、ジメチルスズオキシド、ジブチルスズオキシド等の有機スズ酸化物を反応させる方法である。
【００３０】
アルミノキサンの製造に用いられる溶媒としては、ベンゼン、トルエン、キシレン、クメン、シメンなどの芳香族炭化水素、ペンタン、ヘキサン、ヘプタン、オクタン、デカン、ドデカン、ヘキサデカン、オクタデカンなどの脂肪族炭化水素、シクロペンタン、シクロヘキサン、シクロオクタン、メチルシクロペンタンなどの脂環族炭化水素、ガソリン、灯油、軽油などの石油留分あるいは上記芳香族炭化水素、脂肪族炭化水素、脂環族炭化水素のハロゲン化物とりわけ、塩素化物、臭素化物などの炭化水素溶媒が挙げられる。その他、エチルエーテル、テトラヒドロフランなどのエーテル類を用いることもできる。これらの溶媒のうち特に芳香族炭化水素が好ましい。
【００３１】
なお、該アルミノキサンは未反応の有機アルミニウム化合物を含んでいてもよく、回収された上記のアルミノキサンの溶液から溶媒あるいは未反応有機アルミニウム化合物を蒸留して除去した後、溶媒に再溶解して用いてもよい。又、上記アルミノキサン類には若干のアルキルアルミニウム化合物が混入していても差し支えない。
【００３２】
通常、入手容易な市販品のメチルアルミノキサンにはＡｌ原子換算で１４〜３０モル％のトリメチルアルミニウムが含まれており、本発明においては何の前処理等を行わなくとも好適に用いることができる。
【００３３】
メチルアルミノキサン中のトリメチルアルミニウム（以下「ＴＭＡＬ」と記載することがある。）の含有量は、重水素化ジオキサンと重水素化ベンゼンの混合溶媒中、室温で測定した１Ｈ
ＮＭＲスペクトルにおいて、-０.４ｐｐｍ付近に観測されるトリメチルアルミニウムの水素に由来する鋭いピークの面積と、０.４５〜-０.４ｐｐｍに観測されるメチルアルミノキサンの水素に由来する幅広いピークの面積から算出される。
【００３４】
本発明のオレフィン重合用固体触媒において重要なことは、［Ａ］シリカを、［Ｂ］有機アルミニウムオキシ化合物で処理した担体に対して、下記一般式［１］または［２］で示されるシクロペンタジエニル骨格を有する配位子を含むIVＢ族の遷移金属化合物と有機アルミニウムの反応生成物［Ｃ］を（以下、「成分［Ｃ］」と記載することがある。）を用いることにある。
（Ｒ１aＣｐ）m（Ｒ2bＣｐ）nＭ-（-Ｘ-Ａｒ-Ｙc）4-（m+n）・・・・［１］
（式中、Ｍ、Ｃｐ、Ｒ１、Ｒ2、Ｒ3、Ｘ、Ａｒ、Ｙ、ａ、ｂ、ｍ、ｎ、ｃなどは上記に定義したとおりである。）
Ｒ3（Ｒ１dＣｐ）（Ｒ2eＣｐ）Ｍ-（-Ｘ-Ａｒ-Ｙc）2    ・・・・・［２］
（式中、Ｍ、Ｃｐ、Ｒ１、Ｒ2、Ｒ3、Ｘ、Ａｒ、Ｙ、ｄ、ｅ、及びｃなどは上記に定義したとおりである。）
【００３５】
一般式［１］及び一般式［２］において、配位子であるＣｐ基はシクロペンタジエニル骨格を有する基であれば特に制限は無く、シクロペンタジエニル基はもちろんシクロペンタジエニル環の隣接する２個の炭素原子が他の炭素原子と結合して４または５または６員環を形成しているシクロペンタジエニル基も含まれる。このシクロペンタジエニル環の隣接する２個の炭素原子が他の炭素原子と結合して４または５または６員環を形成しているシクロペンタジエニル基としては、具体的には、例えばインデニル基、テトラヒドロインデニル基、フルオレニル基等である。
【００３６】
また、一般式［１］及び一般式［２］において、Ｒ１及びＲ2 としては、水素原子以外の場合、特に炭素数１〜２０のアルキル基、炭素数２〜２０のアルケニル基、炭素数６〜２０のアリール基、炭素数７〜２０のアルキルアリール基、炭素数７〜２０のアリールアルキル基または炭素数３〜２０のアルキルシリル基が好適である。
【００３７】
一般式［１］において、シクロペンタジエニル骨格を有する基Ｒ１aＣｐ及びＲ2bＣｐとしては、例えばシクロペンタジエニル基、メチルシクロペンタジエニル基、エチルシクロペンタジエニル基、ｎ−プロピルシクロペンタジエニル基、イソプロピルシクロペンタジエニル基、ｎ−ブチルシクロペンタジエニル基、イソブチルシクロペンタジエニル基、ターシャリーブチルシクロペンタジエニル基、１，２−ジメチルシクロペンタジエニル基、１，３−ジメチルシクロペンタジエニル基、１，２，４−トリメチルシクロペンタジエニル基、１，２，３−トリメチルシクロペンタジエニル、テトラメチルシクロペンタジエニル基、ペンタメチルシクロペンタジエニル基、トリメチルシリルシクロペンタジエニル基、トリメチルシリルテトラメチルシクロペンタジエニル基、（フェニルジメチルシリル）シクロペンタジエニル基、トリフェニルシリルシクロペンタジエニル基、１，３−ビス（トリメチルシリル）シクロペンタジエニル基、シクロヘキシルシクロペンタジエニル基、アリルシクロペンタジエニル基、ベンジルシクロペンタジエニル基、フェニルシクロペンタジエニル基、トリルシクロペンタジエニル基、インデニル基、１−メチルインデニル基、２−メチルインデニル基、２，４−ジメチルインデニル基、４，７−ジメトキシインデニル基、４，７−ジクロロインデニル基、５，６−ジメチルインデニル基、２−メチル−４−エチル−インデニル基、２−メチル−４，６−ジイソプロピル−インデニル基、ナフチルインデニル基、４，５，６，７−テトラヒドロインデニル基、２−メチル−テトラヒドロインデニル基、フルオレニル基、２，７−ジターシャリーブチルフルオレニル基等が挙げられる。
【００３８】
また、一般式［２］において、Ｒ3は（Ｒ１dＣｐ)及び（Ｒ2eＣｐ)を橋架けする炭素数１〜２０の２価の基であり、具体的には、メチレン基、エチレン基等のアルキレン基；エチリデン基、プロピリデン基、イソプロピリデン基等のアルキリデン基；フェニルメチリデン基、ジフェニルメチリデン基等のアリールアルキリデン基；ジメチルシリレン基、ジエチルシリレン基、ジプロピルシリレン基、ジイソプロピルシリレン基、メチルエチルシリレン基、メチルイソプロピルシリレン基、メチルターシャリーブチルシリレン基、メチルフェニルシリレン基、ジフェニルシリレン基等のシリレン基；ジメチルゲルミレン基、ジエチルゲルミレン基、ジプロピルゲルミレン基、ジイソプロピルゲルミレン基、ジフェニルゲルミレン基、メチルエチルゲルミレン基、メチルイソプロピルゲルミレン基、メチルターシャリーブチルゲルミレン基、メチルフェニルゲルミレン基、ジフェニルゲルミレン基等のゲルミレン基；メチルホスフィンジイル基等のアルキルホスフィンジイル基；メチルイミノ基等のアルキルイミノ基；メチルボランジイル基等のアルキルボランジイル基等が挙げられる。
【００３９】
そして、一般式［２］において、シクロペンタジエニル骨格を有する基Ｒ3（Ｒ１dＣｐ)（Ｒ2eＣｐ)をとしては、例えばエチレンビスインデニル基、ジフェニルメチレンビスインデニル基、ジメチルシリレンビスインデニル基、イソプロピリデンビスインデニル基、ジメチルシリレンビステトラヒドロインデニル基、イソプロピリデンシクロペンタジエニル−１−フルオレニル基、ジフェニルメチレンシクロペンタジエニル−１−フルオレニル基、ジメチルシリレンシクロペンタジエニル−１−フルオレニル基、ジメチルシリレンビス（２，３，５−トリメチルシクロペンタジエニル）基、ジメチルシリレンビス（２，４−ジメチルシクロペンタジフェニル）基、ジメチルシリレンビス（３−メチルシクロペンタジエニル）基、イソプロピリデンシクロペンタジエニル−メチルシクロペンタジエニル基、イソプロピリデンシクロペンタジエニル−２，３，５−トリメチルシクロペンタジエニル基、ジフェニルメチレンシクロペンタジエニル−メチルシクロペンタジエニル基、ジフェニルメチレンシクロペンタジエニル−２，４−ジメチルシクロペンタジエニル基、ジフェニルメチレンシクロペンタジエニル−２，３，５−トリメチルシクロペンタジエニル基、ジメチルシリレンシクロペンタジエニル−メチルシクロペンタジエニル基、ジメチルシリレンシクロペンタジエニル−２，４−ジメチルシクロペンタジエニル基、ジメチルシリレンシクロペンタジエニル−２，３，５−トリメチルシクロペンタジエニル基、イソプロピリデン−２，４−ジメチルシクロペンジエニル−１−フルオレニル基、ジフェニルメチレン−２，４−ジメチルシクロペンタジエニル−１−フルオレニル基、ジメチルシリレン−２，４−ジメチルシクロペンタジエニル−１−フルオレニル基、シクロヘキシリデンシクロペンタジエニル−１−フルオレニル基、ジメチルゲルミレンビス−１−インデニル基等が挙げられる。
【００４０】
一般式[１]の定義による各種アリロキシ基あるいは置換アリロキシ基を有するメタロセン化合物としては、次のような化合物を例示することができる。ジシクロペンタジエニルビス（２−フルオロフェノキシ）ジルコニウム、ジシクロペンタジエニルビス（３−フルオロフェノキシ）ジルコニウム、ジシクロペンタジエニルビス（４−フルオロフェノキシ）ジルコニウム、ジシクロペンタジエニルビス（２−クロロフェノキシ）ジルコニウム、ジシクロペンタジエニルビス（３−クロロフェノキシ）ジルコニウム、ジシクロペンタジエニルビス（４−クロロフェノキシ）ジルコニウム、ジシクロペンタジエニルビス（２−ブロモフェノキシ）ジルコニウム、ジシクロペンタジエニルビス（３−ブロモフェノキシ）ジルコニウム、ジシクロペンタジエニルビス（４−ブロモフェノキシ）ジルコニウム、ジシクロペンタジエニルビス（２−ヨードフェノキシ）ジルコニウム、ジシクロペンタジエニルビス（３−ヨードフェノキシ）ジルコニウム、ジシクロペンタジエニルビス（４−ヨードフェノキシ）ジルコニウム、ジシクロペンタジエニルビス（２，３−ジフルオロフェノキシ）ジルコニウム、ジシクロペンタジエニルビス（２，４−ジフルオロフェノキシ）ジルコニウム、ジシクロペンタジエニルビス（２，５−ジフルオロフェノキシ）ジルコニウム、ジシクロペンタジエニルビス（２，６−ジフルオロフェノキシ）ジルコニウム、ジシクロペンタジエニルビス（３，４−ジフルオロフェノキシ）ジルコニウム、ジシクロペンタジエニルビス（３，５−ジフルオロフェノキシ）ジルコニウム、ジシクロペンタジエニルビス（２，３−ジクロロフェノキシ）ジルコニウム、ジシクロペンタジエニルビス（２，４−ジクロロフェノキシ）ジルコニウム、ジシクロペンタジエニルビス（２，５−ジクロロフェノキシ）ジルコニウム、ジシクロペンタジエニルビス（２，６−ジクロロフェノキシ）ジルコニウム、ジシクロペンタジエニルビス（３，４−ジクロロフェノキシ）ジルコニウム、ジシクロペンタジエニルビス（３，５−ジクロロフェノキシ）ジルコニウム、ジシクロペンタジエニルビス（２，３，４−トリフルオロフェノキシ）ジルコニウム、ジシクロペンタジエニルビス（２，３，５−トリフルオロフェノキシ）ジルコニウム、ジシクロペンタジエニルビス（２，３，６−トリフルオロフェノキシ）ジルコニウム、ジシクロペンタジエニルビス（２，４，５−トリフルオロフェノキシ）ジルコニウム、ジシクロペンタジエニルビス（２，４，６−トリフルオロフェノキシ）ジルコニウム、ジシクロペンタジエニルビス（３，４，５−トリフルオロフェノキシ）ジルコニウム、ジシクロペンタジエニルビス（２，３，５，６−テトラフルオロフェノキシ）ジルコニウム、ジシクロペンタジエニルビス（ペンタフルオロフェノキシ）ジルコニウム、ジシクロペンタジエニルビス（２−フルオロメチルフェノキシ）ジルコニウム、ジシクロペンタジエニルビス（３−フルオロメチルフェノキシ）ジルコニウム、ジシクロペンタジエニルビス（４−フルオロメチルフェノキシ）ジルコニウム、ジシクロペンタジエニルビス（２−クロロメチルフェノキシ）ジルコニウム、ジシクロペンタジエニルビス（３−クロロメチルフェノキシ）ジルコ���ウム、ジシクロペンタジエニルビス（４−クロロメチルフェノキシ）ジルコニウム、ジシクロペンタジエニルビス（２−トリフルオロメチルフェノキシ）ジルコニウム、ジシクロペンタジエニルビス（３−トリフルオロメチルフェノキシ）ジルコニウム、ジシクロペンタジエニルビス（４−トリフルオロメチルフェノキシ）ジルコニウム、ジシクロペンタジエニルビス（３，５−ジ（トリフルオロメチル）フェノキシ）ジルコニウム、ジシクロペンタジエニルビス（２−（２，２，２−トリフルオロエチル）フェノキシ）ジルコニウム、ジシクロペンタジエニルビス（３−（２，２，２−トリフルオロエチル）フェノキシ）ジルコニウム、ジシクロペンタジエニルビス（４−（２，２，２−トリフルオロエチル）フェノキシ）ジルコニウム、ジシクロペンタジエニルビス（２−トリクロロメチルフェノキシ）ジルコニウム、ジシクロペンタジエニルビス（３−トリクロロメチルフェノキシ）ジルコニウム、ジシクロペンタジエニルビス（４−トリクロロメチルフェノキシ）ジルコニウム、ジシクロペンタジエニルビス（２−メチルフェノキシ）ジルコニウム、ジシクロペンタジエニルビス（３−メチルフェノキシ）ジルコニウム、ジシクロペンタジエニルビス（４−メチルフェノキシ）ジルコニウム、ジシクロペンタジエニルビス（２，３−ジメチルフェノキシ）ジルコニウム、ジシクロペンタジエニルビス（２，４−ジメチルフェノキシ）ジルコニウム、ジシクロペンタジエニルビス（２，５−ジメチルフェノキシ）ジルコニウム、ジシクロペンタジエニルビス（２，６−ジメチルフェノキシ）ジルコニウム、ジシクロペンタジエニルビス（３，４−ジメチルフェノキシ）ジルコニウム、ジシクロペンタジエニルビス（３，５−ジメチルフェノキシ）ジルコニウム、ジシクロペンタジエニルビス（２，３，４−トリメチルフェノキシ）ジルコニウム、ジシクロペンタジエニルビス（２，３，５−トリメチルフェノキシ）ジルコニウム、ジシクロペンタジエニルビス（２，３，６−トリメチルフェノキシ）ジルコニウム、ジシクロペンタジエニルビス（２，４，５−トリメチルフェノキシ）ジルコニウム、ジシクロペンタジエニルビス（２，４，６−トリメチルフェノキシ）ジルコニウム、ジシクロペンタジエニルビス（３，４，５−トリメチルフェノキシ）ジルコニウム、ジシクロペンタジエニルビス（ペンタメチルフェノキシ）ジルコニウム、ジシクロペンタジエニルビス（２−メチル−４−フルオロフェノキシ）ジルコニウム、ジシクロペンタジエニルビス（２−クロロ−４−フルオロフェノキシ）ジルコニウム、ジシクロペンタジエニルビス（２−クロロ−４−トリフルオロメチルフェノキシ）ジルコニウム、ジシクロペンタジエニルビス（２−フルオロ−４−トリフルオロメチルフェノキシ）ジルコニウム、ジシクロペンタジエニルビス（２−トリフルオロメチル−４−フルオロフェノキシ）ジルコニウム、ジシクロペンタジエニルビス（２−エチルフェノキシ）ジルコニウム、ジシクロペンタジエニルビス（３−エチルフェノキシ）ジルコニウム、ジシクロペンタジエニルビス（４−エチルフェノキシ）ジルコニウム、ジシクロペンタジエニルビス（２−イソプロピルフェノキシ）ジルコニウム、ジシクロペンタジエニ���ビス（３−イソプロピルフェノキシ）ジルコニウム、ジシクロペンタジエニルビス（４−イソプロピルフェノキシ）ジルコニウム、ジシクロペンタジエニルビス（２−ターシャリーブチルフェノキシ）ジルコニウム、ジシクロペンタジエニルビス（３−ターシャリーブチルフェノキシ）ジルコニウム、ジシクロペンタジエニルビス（４−ターシャリーブチルフェノキシ）ジルコニウム、ジシクロペンタジエニルビス（３，５−ジターシャリーブチルフェノキシ）ジルコニウム、ジシクロペンタジエニルビス（２，８−ジメチル−１−ナフトキシ）ジルコニウム、ジシクロペンタジエニルビス（１−ターシャリーブチル−２−ナフトキシ）ジルコニウム、ジシクロペンタジエニルビス（８−ブロモ−２−ナフトキシ）ジルコニウム、ジシクロペンタジエニルビス（２−フェニルフェノキシ）ジルコニウム、ジシクロペンタジエニルビス（３−フェニルフェノキシ）ジルコニウム、ジシクロペンタジエニルビス（４−フェニルフェノキシ）ジルコニウム、ジシクロペンタジエニルビス（２−ベンジルフェノキシ）ジルコニウム、ジシクロペンタジエニルビス（２−シアノフェノキシ）ジルコニウム、ジシクロペンタジエニルビス（２−ニトロフェノキシ）ジルコニウム、ジシクロペンタジエニルビス（２−トリフルオロメタンスルホニルフェノキシ）ジルコニウム、ジシクロペンタジエニルビス（４−フルオロチオフェノキシ）ジルコニウム、ジシクロペンタジエニルビス（２−トリフルオロメチルチオフェノキシ）ジルコニウム、ジシクロペンタジエニルビス（３−トリフルオロメチルチオフェノキシ）ジルコニウム、ビス（メチルシクロペンタジエニル）ビス（２−クロロフェノキシ）ジルコニウム、ビス（メチルシクロペンタジエニル）ビス（２−トリフルオロメチルフェノキシ）ジルコニウム、ビス（１，２−ジメチルシクロペンタジエニル）ビス（２−エチルフェノキシ）ジルコニウム、ビス（１，３−ジメチルシクロペンタジエニル）ビス（２−トリフルオロメチルフェノキシ）ジルコニウム、ビス（１，３−ジメチルシクロペンタジエニル）ビス（３−ターシャリーブチルフェノキシ）ジルコニウム、ビス（１，２，３−トリメチルシクロペンタジエニル）ビス（２−フルオロフェノキシ）ジルコニウム、ビス（１，２，３−トリメチルシクロペンタジエニル）ビス（３−フルオロフェノキシ）ジルコニウム、ビス（１，２，３−トリメチルシクロペンタジエニル）ビス（４−フルオロフェノキシ）ジルコニウム、ビス（１，２，３−トリメチルシクロペンタジエニル）ビス（２−イソプロピルフェノキシ）ジルコニウム、ビス（１，２，４−トリメチルシクロペンタジエニル）ビス（２−トリフルオロメチルフェノキシ）ジルコニウム、ビス（１，２，４−トリメチルシクロペンタジエニル）ビス（２−メチルフェノキシ）ジルコニウム、ビス（１，２，４−トリメチルシクロペンタジエニル）ビス（３−メチルフェノキシ）ジルコニウム、ビス（１，２，４−トリメチルシクロペンタジエニル）ビス（４−メチルフェノキシ）ジルコニウム、ビス（１，２，４−トリメチルシクロペンタジエニル）ビス（２，４−ジメチルフェノキシ）ジルコニウム、ビス（１，２，４−トリメチルシクロペンタジエニル）ビス（２，���−ジクロロフェノキシ）ジルコニウム、ビス（１，２，４−トリメチルシクロペンタジエニル）ビス（２−ターシャリーブチルフェノキシ）ジルコニウム、ビス（１，２，４−トリメチルシクロペンタジエニル）ビス（３−ターシャリーブチルフェノキシ）ジルコニウム、ビス（１，２，４−トリメチルシクロペンタジエニル）ビス（４−ターシャリーブチルフェノキシ）ジルコニウム、ビス（１，２，３，４−テトラメチルシクロペンタジエニル）ビス（２−メトキシフェノキシ）ジルコニウム、ビス（１，２，３，４−テトラメチルシクロペンタジエニル）ビス（３−メトキシフェノキシ）ジルコニウム、ビス（１，２，３，４−テトラメチルシクロペンタジエニル）ビス（４−メトキシフェノキシ）ジルコニウム、ビス（１，２，３，４−テトラメチルシクロペンタジエニル）ビス（２−ヨードフェノキシ）ジルコニウム、ビス（１，２，３，４−テトラメチルシクロペンタジエニル）ビス（３−ヨードフェノキシ）ジルコニウム、ビス（１，２，３，４−テトラメチルシクロペンタジエニル）ビス（４−ヨードフェノキシ）ジルコニウム、ビス（１，２，３，４−テトラメチルシクロペンタジエニル）ビス（２−チオメチルフェノキシ）ジルコニウム、ビス（１，２，３，４−テトラメチルシクロペンタジエニル）ビス（３−チオメチルフェノキシ）ジルコニウム、ビス（１，２，３，４−テトラメチルシクロペンタジエニル）ビス（４−チオメチルフェノキシ）ジルコニウム、ビス（ペンタメチルシクロペンタジエニル）ビス（２−フルオロフェノキシ）ジルコニウム、ビス（ペンタメチルシクロペンタジエニル）ビス（３−フルオロフェノキシ）ジルコニウム、ビス（ペンタメチルシクロペンタジエニル）ビス（４−フルオロフェノキシ）ジルコニウム、ビス（エチルシクロペンタジエニル）ビス（２−エチルフェノキシ）ジルコニウム、ビス（エチルシクロペンタジエニル）ビス（３−エチルフェノキシ）ジルコニウム、ビス（エチルシクロペンタジエニル）ビス（４−エチルフェノキシ）ジルコニウム、ビス（イソプロピルシクロペンタジエニル）ビス（２−メチルフェノキシ）ジルコニウム、ビス（イソプロピルシクロペンタジエニル）ビス（３−メチルフェノキシ）ジルコニウム、ビス（イソプロピルシクロペンタジエニル）ビス（４−メチルフェノキシ）ジルコニウム、ビス（ｎ−ブチルシクロペンタジエニル）ビス（２−クロロフェノキシ）ジルコニ
ウム、ビス（ｎ−ブチルシクロペンタジエニル）ビス（３−クロロフェノキシ）ジルコニウム、ビス（ｎ−ブチルシクロペンタジエニル）ビス（４−クロロフェノキシ）ジルコニウム、ビス（ｎ−ブチルシクロペンタジエニル）ビス（２−トリフルオロメチルフェノキシ）ジルコニウム、ビス（ｎ−ブチルシクロペンタジエニル）ビス（３−トリフルオロメチルフェノキシ）ジルコニウム、ビス（ｎ−ブチルシクロペンタジエニル）ビス（４−トリフルオロメチルフェノキシ）ジルコニウム、ビス（ｎ−ブチルシクロペンタジエニル）ビス（２−ターシャリーブチルフェノキシ）ジルコニウム、ビス（ｎ−ブチルシクロペンタジエニル）ビス（３−ターシャリーブチルフェノキシ）ジルコニウム、ビス（ｎ−ブチルシクロペンタジエニル）ビス（４−ターシャリーブチルフェノキシ）ジルコニウム、ビス（ｎ−ブチルシクロペンタジエニル）ビス（２−シアノフェノキシ）ジルコニウム、ビス（ｎ−ブチルシクロペンタジエニル）ビス（３−シアノフェノキシ）ジルコニウム、ビス（ｎ−ブチルシクロペンタジエニル）ビス（４−シアノフェノキシ）ジルコニウム、ビス（ターシャリーブチルシクロペンタジエニル）ビス（２−フルオロフェノキシ）ジルコニウム、ビス（ターシャリーブチルシクロペンタジエニル）ビス（３−フルオロフェノキシ）ジルコニウム、ビス（ターシャリーブチルシクロペンタジエニル）ビス（４−フルオロフェノキシ）ジルコニウム、ビス（ターシャリーブチルシクロペンタジエニル）ビス（２−エチルフェノキシ）ジルコニウム、ビス（ターシャリーブチルシクロペンタジエニル）ビス（３−エチルフェノキシ）ジルコニウム、ビス（ターシャリーブチルシクロペンタジエニル）ビス（４−エチルフェノキシ）ジルコニウム、ビス（ターシャリーブチルシクロペンタジエニル）ビス（２，４−ジメチルフェノキシ）ジルコニウム、ビス（１，３−ジターシャリーブチルシクロペンタジエニル）ビス（２−クロロフェノキシ）ジルコニウム、ビス（１，３−ジターシャリーブチルシクロペンタジエニル）ビス（３−クロロフェノキシ）ジルコニウム、ビス（１，３−ジターシャリーブチルシクロペンタジエニル）ビス（４−クロロフェノキシ）ジルコニウム、ビス（１，３−ジターシャリーブチルシクロペンタジエニル）ビス（２−トリフルオロメチルフェノキシ）ジルコニウム、ビス（１，３−ジターシャリーブチルシクロペンタジエニル）ビス（３−トリフルオロメチルフェノキシ）ジルコニウム、ビス（１，３−ジターシャリーブチルシクロペンタジエニル）ビス（４−トリフルオロメチルフェノキシ）ジルコニウム、ビス（フェニルシクロペンタジエニル）ビス（２−フェニルフェノキシ）ジルコニウム、ビス（フェニルシクロペンタジエニル）ビス（３−フェニルフェノキシ）ジルコニウム、ビス（フェニルシクロペンタジエニル）ビス（４−フェニルフェノキシ）ジルコニウム、ビス（フェニルシクロペンタジエニル）ビス（２，４−ジクロロフェノキシ）ジルコニウム、ビス（トリメチルシリルシクロペンタジエニル）ビス（２−ターシャリーブトキシフェノキシ）ジルコニウム、ビス（トリメチルシリルシクロペンタジエニル）ビス（３−ターシャリーブトキシフェノキシ）ジルコニウム、ビス（トリメチルシリルシクロペンタジエニル）ビス（４−ターシャリーブトキシフェノキシ）ジルコニウム、ビス（トリメチルシリルシクロペンタジエニル）ビス（２−フェニルフェノキシ）ジルコニウム、ビス（トリメチルシリルシクロペンタジエニル）ビス（３−フェニルフェノキシ）ジルコニウム、ビス（トリメチルシリルシクロペンタジエニル）ビス（４−フェニルフェノキシ）ジルコニウム、ビス（トリメチルシリルシクロペンタジエニル）ビス（２，４−ジフルオロフェノキシ）ジルコニウム、ビス（シクロヘキシルシクロペンタジエニル）ビス（２−ヨードフェノキシ）ジルコニウム、ビス（シクロヘキシルシクロペンタジエニル）ビス（３−ヨードフェノキシ）ジルコニウム、ビス（シクロヘキシルシクロペンタジエニル）ビス（４−ヨードフェノキシ）ジルコニウム、ビス（インデニル）ビス（２−メチルフェノキシ）ジルコニウム、ビス（インデニル）ビス（３−メチルフェノキシ）ジルコニウム、ビス（インデニル）ビス（４−メチルフェノキシ）ジルコニウム、ビス（１−メチルインデニル）ビス（２−フルオロフェノキシ）ジルコニウム、ビス（１−メチルインデニル）ビス（３−フルオロフェノキシ）ジルコニウム、ビス（１−メチルインデニル）ビス（４−フルオロフェノキシ）ジルコニウム、ビス（２−メチルインデニル）ビス（２−ブロモフェノキシ）ジルコニウム、ビス（２−メチルインデニル）ビス（３−ブロモフェノキシ）ジルコニウム、ビス（２−メチルインデニル）ビス（４−ブロモフェノキシ）ジルコニウム、ビス（５，６−ジメチルインデニル）ビス（２−イソプロピルフェノキシ）ジルコニウム、ビス（５，６−ジメチルインデニル）ビス（３−イソプロピルフェノキシ）ジルコニウム、ビス（５，６−ジメチルインデニル）ビス（４−イソプロピルフェノキシ）ジルコニウム、ビス（５，６−ジメトキシインデニル）ビス（３−シアノフェノキシ）ジルコニウム、ビス（５，６−ジメトキシインデニル）ビス（４−シアノフェノキシ）ジルコニウム、ビス（フルオレニル）ビス（２−クロロフェノキシ）ジルコニウム、ビス（フルオレニル）ビス（３−クロロフェノキシ）ジルコニウム、ビス（フルオレニル）ビス（４−クロロフェノキシ）ジルコニウム、ビス（４，５，６，７−テトラヒドロインデニル）ビス（２−ターシャリーブチルフェノキシ）ジルコニウム、ビス（４，５，６，７−テトラヒドロインデニル）ビス（３−ターシャリーブチルフェノキシ）ジルコニウム、ビス（４，５，６，７−テトラヒドロインデニル）ビス（４−ターシャリーブチルフェノキシ）ジルコニウム、ビス（２−メチルテトラヒドロインデニル）ビス（２−ニトロフェノキシ）ジルコニウム、ビス（２−メチルテトラヒドロインデニル）ビス（３−ニトロフェノキシ）ジルコニウム、ビス（２−メチルテトラヒドロインデニル）ビス（４−ニトロフェノキシ）ジルコニウム、ビス（２，７−ジターシャリーブチルフルオレニル）ビス（２−トリフルオロメチルフェノキシ）ジルコニウム、ビス（２，７−ジターシャリーブチルフルオレニル）ビス（３−トリフルオロメチルフェノキシ）ジルコニウム、ビス（２，７−ジターシャリーブチルフルオレニル）ビス（４−トリフルオロメチルフェノキシ）ジルコニウム等である。
【００４１】
さらに、本発明の一般式［１］の化合物としては、上記の各種メタロセン化合物の他に、一般式［１］中のＭをジルコニウム原子からチタン原子あるいはハフニウム原子に置き換えたメタロセン化合物も含まれる。
【００４２】
一方、一般式［２］で表わされる各種アリロキシ基あるいは置換アリロキシ基を有するメタロセン化合物としては、次のような化合物を例示することができる。即ち、エチレンビス（インデニル）ビス（４−トリフルオロメチルフェノキシ）ジルコニウム、エチレンビス（インデニル）ビス（４−フルオロフェノキシ）ジルコニウム、エチレンビス（インデニル）ビス（４−クロロフェノキシ）ジルコニウム、エチレンビス（インデニル）ビス（２−フルオロフェノキシ）ジルコニウム、エチレンビス（３−メチルインデニル）ビス（４−トリフルオロメチルフェノキシ）ジルコニウム、エチレンビス（３−メチルインデニル）ビス（４−フルオロフェノキシ）ジルコニウム、エチレンビス（３−メチルインデニル）ビス（４−クロロフェノキシ）ジルコニウム、エチレンビス（３−メチルインデニル）ビス（２−フルオロフェノキシ）ジルコニウム、エチレンビス（５，６−ジメチルインデニル）ビス（４−トリフルオロメチルフェノキシ）ジルコニウム、エチレンビス（５，６−ジメチルインデニル）ビス（４−フルオロフェノキシ）ジルコニウム、エチレンビス（５，６−ジメチルインデニル）ビス（４−クロロフェノキシ）ジルコニウム、エチレンビス（５，６−ジメチルインデニル）ビス（２−フルオロフェノキシ）ジルコニウム、エチレンビス（４，７−ジメチルインデニル）ビス（４−トリフルオロメチルフェノキシ）ジルコニウム、エチレンビス（４，７−ジメチルインデニル）ビス（４−フルオロフェノキシ）ジルコニウム、エチレンビス（５，６−ジメトキシインデニル）ビス（４−トリフルオロメチルフェノキシ）ジルコニウム、エチレンビス（５，６−ジメトキシインデニル）ビス（４−フルオロフェノキシ）ジルコニウム、エチレンビス（５，６−ジヒドロインデニル）ビス（４−トリフルオロメチルフェノキシ）ジルコニウム、エチレンビス（５，６−ジヒドロインデニル）ビス（４−フルオロフェノキシ）ジルコニウム、エチレンビス（５，６−ジヒドロインデニル）ビス（４−クロロフェノキシ）ジルコニウム、エチレンビス（５，６−ジヒドロインデニル）ビス（２−フルオロフェノキシ）ジルコニウム、エチレンビス（４，５，６，７−テトラヒドロインデニル）ビス（４−トリフルオロメチルフェノキシ）ジルコニウム、エチレンビス（４，５，６，７−テトラヒドロインデニル）ビス（４−フルオロフェノキシ）ジルコニウム、エチレンビス（４，５，６，７−テトラヒドロインデニル）ビス（４−クロロフェノキシ）ジルコニウム、エチレンビス（４，５，６，７−テトラヒドロインデニル）ビス（２−フルオロフェノキシ）ジルコニウム、メチレンビス（シクロペンタジエニル）ビス（２−フルオロフェノキシ）ジルコニウム、メチレンビス（シクロペンタジエニル）ビス（２−エチルフェノキシ）ジルコニウム、メチレンビス（メチルシクロペンタジエニル）ビス（３−クロロフェノキシ）ジルコニウム、メチレンビス（１，３−ジメチルシクロペンタジエニル）ビス（２−トリフルオロメチルフェノキシ）ジルコニウム、メチレンビス（ｎ−ブチルシクロペンタジエニル）ビス（４−ターシャリーブチルフェノキシ）ジルコニウム、エチレンビス（３−メチルシクロペンタジエニル）ビス（４−トリフルオロメチルフェノキシ）ジルコニウム、エチレンビス（３−メチルシクロペンタジエニル）ビス（４−フルオロフェノキシ）ジルコニウム、エチレンビス（３−イソプロピルシクロペンタジエニル）ビス（４−トリフルオロメチルフェノキシ）ジルコニウム、エチレンビス（３−イソプロピルシクロペンタジエニル）ビス（４−フルオロフェノキシ）ジルコニウム、エチレンビス（３−ターシャリーブチルシクロペンタジエニル）ビス（４−トリフルオロメチルフェノキシ）ジルコニウム、エチレンビス（３−ターシャリーブチルシクロペンタジエニル）ビス（４−フルオロフェノキシ）ジルコニウム、イソプロピリデン（シクロペンタジエニル）（インデニル）ビス（４−トリフルオロメチルフェノキシ）ジルコニウム、イソプロピリデン（シクロペンタジエニル）（インデニル）ビス（４−フルオロフェノキシ）ジルコニウム、イソプロピリデン（メチルシクロペンタジエニル）（インデニル）ビス（４−トリフルオロメチルフェノキシ）ジルコニウム、イソプロピリデン（メチルシクロペンタジエニル）（インデニル）ビス（４−フルオロフェノキシ）ジルコニウム、イソプロピリデンビス（インデニル）ビス（４−トリフルオロメチルフェノキシ）ジルコニウム、イソプロピリデンビス（インデニル）ビス（４−フルオロフェノキシ）ジルコニウム、イソプロピリデン（シクロペンタジエニル）（フルオレニル）ビス（４−トリフルオロメチルフェノキシ）ジルコニウム、イソプロピリデン（シクロペンタジエニル）（フルオレニル）ビス（４−フルオロフェノキシ）ジルコニウム、イソプロピリデン（３−メチルシクロペンタジエニル）（フルオレニル）ビス（４−トリフルオロメチルフェノキシ）ジルコニウム、イソプロピリデン（３−メチルシクロペンタジエニル）（フルオレニル）ビス（４−フルオロフェノキシ）ジルコニウム、テトラメチルエチリデンビス（２−ターシャリーブチルシクロペンタジエニル）ビス（４−トリフルオロメチルフェノキシ）ジルコニウム、テトラメチルエチリデンビス（２−ターシャリーブチルシクロペンタジエニル）ビス（４−フルオロフェノキシ）ジルコニウム、ジメチルシリレンビス（インデニル）ビス（４−トリフルオロメチルフェノキシ）ジルコニウム、ジメチルシリレンビス（インデニル）ビス（４−フルオロフェノキシ）ジルコニウム、ジメチルシリレンビス（２−メチルインデニル）ビス（４−トリフルオロメチルフェノキシ）ジルコニウム、ジメチルシリレンビス（２−メチルインデニル）ビス（４−フルオロフェノキシ）ジルコニウム、ジメチルシリレンビス（２−エチルインデニル）ビス（４−トリフルオロメチルフェノキシ）ジルコニウム、ジメチルシリレンビス（２−エチルインデニル）ビス（４−フルオロフェノキシ）ジルコニウム、ジメチルシリレンビス（２−メチル−５−イソプロピルインデニル）ビス（４−トリフルオロメチルフェノキシ）ジルコニウム、ジメチルシリレンビス（２−メチル−５−イソプロピルインデニル）ビス（４−フルオロフェノキシ）ジルコニウム、ジメチルシリレンビス（４，５，６，７−テトラヒドロインデニル）ビス（４−トリフルオロメチルフェノキシ）ジルコニウム、ジメチルシリレンビス（４，５，６，７−テトラヒドロインデニル）ビス（４−フルオロフェノキシ）ジルコニウム、ジメチルシリレンビス（２−ターシャリーブチルシクロペンタジエニル）ビス（４−トリフルオロメチルフェノキシ）ジルコニウム、ジメチルシリレンビス（２−ターシャリーブチルシクロペンタジエニル）ビス（４−フルオロフェノキシ）ジルコニウム、ジメチルシリレンビス（２−ターシャリーブチル−４−メチルシクロペンタジエニル）ビス（４−フルオロフェノキシ）ジルコニウム、ジメチルシリレンビス（２−イソプロピル−４−メチルシクロペンタジエニル）ビス（４−フルオロフェノキシ）ジルコニウム、ジメチルシリレン（２，３，５−トリメチルシクロペンタジエニル）（２，４，５−トリメチルシクロペンタジエニル）ビス（４−フルオロフェノキシ）ジルコニウム、ジメチルシリレン（２，４−ジメチルシクロペンタジエニル）（３，５−ジメチルシクロペンタジエニル）ビス（４−フルオロフェノキシ）ジルコニウム、ジメチルシリレン（３−ターシャリーブチルシクロペンタジエニル）（４−ターシャリーブチルシクロペンタジエニル）ビス（４−フルオロフェノキシ）ジルコニウム、ジメチルシリレン（３−メチルシクロペンタジエニル）（４−メチルシクロペンタジエニル）ビス（４−フルオロフェノキシ）ジルコニウム、ジメチルシリレン（２，４−ジメチルシクロペンタジエニル）（３−メチルシクロペンタジエニル）ビス（４−フルオロフェノキシ）ジルコニウム、ジメチルシリレン（２，４−ジメチルシクロペンタジエニル）（４−メチルシクロペンタジエニル）ビス（４−フルオロフェノキシ）ジルコニウム、ジメチルシリレン（３，４−ジメチルシクロペンタジエニル）（３−メチルシクロペンタジエニル）ビス（４−フルオロフェノキシ）ジルコニウム、ジメチルシリレン（３−ターシャリーブチルシクロペンタジエニル）（３−メチルシクロペンタジエニル）ビス（４−フルオロフェノキシ）ジルコニウム、ジメチルシリレン（３−ターシャリーブチルシクロペンタジエニル）（４−メチルシクロペンタジエニル）ビス（４−フルオロフェノキシ）ジルコニウム、ジメチルシリレン（２，３，５−トリメチルシクロペンタジエニル）（シクロペンタジエニル）ビス（４−フルオロフェノキシ）ジルコニウム、ジメチルシリレン（２，４−ジメチルシクロペンタジエニル）（シクロペンタジエニル）ビス（４−フルオロフェノキシ）ジルコニウム、ジメチルシリレン（３−ターシャリーブチルシクロペンタジエニル）（シクロペンタジエニル）ビス（４−フルオロフェノキシ）ジルコニウム、ジメチルシリレン（３−メチルシクロペンタジエニル）（シクロペンタジエニル）ビス（４−フルオロフェノキシ）ジルコニウム、ジメチルシリレン（シクロペンタジエニル）（インデニル）ビス（４−トリフルオロメチルフェノキシ）ジルコニウム、ジメチルシリレン（シクロペンタジエニル）（インデニル）ビス（４−フルオロフェノキシ）ジルコニウム、ジフェニルシリレンビス（インデニル）ビス（４−トリフルオロメチルフェノキシ）ジルコニウム、ジフェニルシリレンビス（インデニル）ビス（４−フルオロフェノキシ）ジルコニウム、ジベンジルシリレンビス（インデニル）ビス（４−トリフルオロメチルフェノキシ）ジルコニウム、ジベンジルシリレンビス（インデニル）ビス（４−フルオロフェノキシ）ジルコニウム、メチルフェニルシリレンビス（２−メチルインデニル）ビス（４−トリフルオロメチルフェノキシ）ジルコニウム、メチルフェニルシリレンビス（２−メチルインデニル）ビス（２−フルオロフェノキシ）ジルコニウム、ジメチルシリレンビス（３，４−ジメチルシクロペンタジエニル）ビス（４−トリフルオロメチルフェノキシ）ジルコニウム、ジメチルシリレンビス（３，４−ジメチルシクロペンタジエニル）ビス（４−フルオロフェノキシ）ジルコニウム、ジメチルシリレンビス（４，５，６，７−テトラヒドロインデニル）ビス（４−トリフルオロメチルフェノキシ）ジルコニウム、ジメチルシリレンビス（４，５，６，７−テトラヒドロインデニル）ビス（４−フルオロフェノキシ）ジルコニウム等である。
【００４３】
また、上記で例示した各種メタロセン化合物の他に、一般式［２］中のＭをジルコニウム原子からチタン原子あるいはハフニウム原子に置き換えたメタロセン化合物も含有される。
【００４４】
本発明において、成分中で使用される有機アルミニウム化合物［Ｄ］としては、トリメチルアルミニウム、トリエチルアルミニウム、トリイソブチルアルミニウム、トリヘキシルアルミニウム、トリオクチルアルミニウム、等が挙げられる。その中でも、トリメチルアルミニウムが好適に用いられる。
【００４５】
本発明のオレフィン重合用固体触媒である、［Ａ］シリカを［Ｂ］有機アルミニウムオキシ化合物で処理した担体に、［Ｃ］遷移金属化合物と［Ｄ］有機アルミニウム化合物との反応生成物を担持させた触媒は種々の方法で製造できる。
例えば、まず、［Ａ］シリカを［Ｂ］有機アルミニウムオキシ化合物により処理する。この処理は、［Ａ］シリカに対して［Ｂ］有機アルミニウムオキシ化合物を溶媒中又は無溶媒にて、好ましくは−１００〜１５０℃で接触することにより行われる、不活性溶媒としては、溶媒としては、不活性な溶媒であれば制限はなく、例えば、ベンゼン、トルエン、キシレン、クロルベンゼン等の芳香族炭化水素、あるいはヘキサン、ヘプタン、シクロヘキサン、メチルシクロヘキサン等の脂肪族炭化水素などが好ましく使用できる。
【００４６】
一方、担体に担持される成分である、［Ｃ］遷移金属化合物と［Ｄ］有機アルミニウム化合物との反応生成物は、溶媒中又は無溶媒中、好ましくは−１００〜５０℃で、［Ｃ］遷移金属化合物に対して［Ｄ］有機アルミニウム化合物を好ましくは１〜１００モル倍、特に好ましくは１〜２０モル倍を接触することにより行われる。溶媒が使用される場合、該溶媒としては、上記と同様な、芳香族炭化水素、あるいは脂肪族炭化水素などが好ましく使用できる。
そして、［Ａ］シリカを［Ｂ］有機アルミニウムオキシ化合物で処理した担体への、［Ｃ］遷移金属化合物と［Ｄ］有機アルミニウム化合物との反応生成物の担持は、上記［Ｂ］有機アルミニウムオキシ化合物で処理した［Ａ］シリカ担体に対して、［Ｃ］遷移金属化合物と［Ｄ］有機アルミニウム化合物との反応生成物を溶媒中又は無溶媒にて、好ましくは−１００〜１００℃で、接触させることにより行われる。溶媒が使用される場合、該溶媒としては、上記と同様な、芳香族炭化水素、あるいは脂肪族炭化水素などが好ましく使用できる。
【００４７】
本発明のオレフィン重合用固体触媒の製造方法としては、上記の方法が好ましいが、次のような別の方法も使用できる。すなわち、［Ａ］シリカと、［Ｂ］有機アルミニウムオキシ化合物と、［Ｃ］遷移金属化合物と［Ｄ］有機アルミニウム化合物との反応生成物と、の３者を同時に接触させる方法も使用できる。また、［Ａ］シリカと、［Ｃ］遷移金属化合物と［Ｄ］有機アルミニウム化合物との反応生成物とを接触させた後に、［Ｂ］有機アルミニウムオキシ化合物をさせる方法、さらには、［Ｂ］有機アルミニウムオキシ化合物と、［Ｃ］遷移金属化合物と［Ｄ］有機アルミニウム化合物との反応生成物とを接触させた後に、［Ａ］シリカと接触させる方法も使用できる。いずれの場合も接触方法としては、上記した方法と同様に溶媒中又は無溶媒にて、好ましくは−１００〜１５０℃で行われ、また、溶媒も同様なものが使用できる。
【００４８】
シリカ［Ａ］に有機アルミニウムオキシ化合物［Ｂ］を接触させて処理するに際して、シリカ［Ａ］１gに対する有機アルミニウムオキシ化合物［Ｂ］の使用量は、Ａｌ原子換算で好ましくは１〜１００ミリモル、特に好ましくは５〜５０ミリモルである。また、成分［Ｃ］の遷移金属化合物は、シリカ［Ａ］１ｇ当たり好ましくは０.０１〜５ミリモル、特に好ましくは０.０５〜１ミリモルの量で用いられ、担持される。
【００４９】
本発明のオレフィン重合用触媒は、オレフィンの重合に先立ち、予め比較的少量のオレフィンを重合する、いわゆる予備重合による処理を行ってもよい。予備重合に際しては、必要に応じて有機アルミニウム化合物［Ｅ］の存在下に行うことが好ましい。有機アルミニウム化合物［Ｅ］に関して特に制限はなく、トリアルキルアルミニウム、あるいは有機アルミニウムオキシ化合物等が用いられる。トリアルキルアルミニウムの具体例としては、例えばトリメチルアルミニウム、トリエチルアルミニウム、トリイソブチルアルミニウム、トリヘキシルアルミニウム、トリオクチルアルミニウム等が挙げられる。また、有機アルミニウムオキシ化合物の具体例としては、例えばメチルアルミノキサン、エチルアルミノキサン、イソブチルアルミノキサン等が挙げられる。これらは、重合度が２〜４０で線状あるいは環状構造のいずれでも良い。さらに有機アルミニウム化合物［Ｅ］として、これら例示した化合物の混合物も使用できる。予備重合する場合、生成するオレフィン重合体は担持触媒１ｇ当たり０.０５〜５００ｇ、好ましくは０.１〜１００gの量まで重合する。
【００５０】
また、本発明におけるオレフィン重合用触媒は、オレフィンの重合に際し単独で用いることも可能であるが、助触媒としての有機アルミニウム化合物［Ｇ］と共に用いるのが好ましい。重合用に用いられる有機アルミニウム化合物［Ｇ］は特に制限はなく、有機アルミニウム化合物［Ｅ］と同様の化合物を用いることができる。オレフィン重合用触媒を助触媒と共に用いる場合には、これらを不活性炭化水素溶媒中または重合に供するオレフィン媒体中に添加することにより調製することができる。オレフィン重合用固体触媒と助触媒とを、重合前に予め一定時間混合、接触させてから用いてもよいし、重合反応系に各成分を個別に添加して用いてもよい。その際の各成分の添加順序は任意に選ぶことができる。
【００５１】
本発明のオレフィン重合用固体触媒は、エチレンまたはプロピレンの単独重合あるいはエチレンまたはプロピレンと１０モル％以下の炭素数が３〜２０のα−オレフィン、鎖状ジオレフィン、環状オレフィン、環状ポリエン、芳香族ビニル化合物との共重合に好適である。
【００５２】
α−オレフィンとしては、例えばプロピレン、１−ブテン、３−メチル−１−ブテン、１−ペンテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−テトラデセン、１−ヘキサデセン、１−オクタデセン、１−イコセン等が挙げられる。
【００５３】
鎖状ジオレフィンとしては、特に炭素数４〜２０の鎖状ジオレフィンであり、例えば１，４−ペンタジエン、１，４−ヘキサジエン、１，５−ヘキサジエン、４−メチル−１，４−ヘキサジエン、５−メチル−１，４−ヘキサジエン、５−メチル−１，５−ヘプタジエン、１，７−オクタジエン、７−メチル−１，６−オクタジエン、１，９−デカジエン等の非共役ジエン、あるいはブタジエン、イソプレン、クロロプレン、１，３−ペンタジエン、１，３−ヘキサジエン等の共役ジエン等を挙げることができる。
【００５４】
環状オレフィンとしては、特に炭素４〜４０の環状オレフィンであり、例えばシクロブテン、シクロペンテン、シクロヘキセン、シクロヘプテン、シクロオクテン、２−ノルボルネン、５−メチル−２−ノルボルネン、５−エチル−２−ノルボルネン、５−クロロ−２−ノルボルネン、５−メトキシ−２−ノルボルネン、５，６−ジカルボキシルノルボルネンアンハイドレート、テトラシクロドデセン、５−フェニルノルボルネン等を挙げることができる。
【００５５】
また、環状ポリエンとしては、特に炭素数５〜４０の環状ポリエンであり、例えばジシクロペンタジエン、シクロペンタジエン、ノルボルナジエン、５−ビニル−２−ノルボルネン、５−エチリデン−２−ノルボルネン、シクロオクタトリエン等を挙げることができる。さらに芳香族ビニル化合物としては、スチレン、α−メチルスチレン、ジビニルベンゼン等が使用できる。
【００５６】
本発明における重合は、スラリー重合、溶液重合、気相重合等のいずれの重合法においても実施することができる。しかし、得られるポリオレフィンの粉体性状が優れているため、スラリー重合及び気相重合に特に好適に使用できる。
【００５７】
本発明において、溶液重合やスラリー重合を実施する場合は、不活性炭化水素溶媒や重合に供するオレフィン自身を溶媒として用いることができる。不活性炭化水素溶媒としては、例えばブタン、イソブタン、ペンタン、ヘキサン、オクタン等の脂肪族炭化水素；シクロペンタン、メチルシクロペンタンあるいはシクロヘキサン等の脂環族炭化水素；ベンゼン、トルエンあるいはキシレン等の芳香族炭化水素；ナフサや灯油や軽油等の石油留分等を用いることができる。
【００５８】
本発明の重合を実施するに当たっての重合温度は、スラリー重合の場合、通常-２０〜１００℃、好ましくは２０〜９０℃の範囲で、気相重合の場合は、通常０〜１２０℃、好ましくは２０〜１００℃の範囲である。また、溶液重合を実施する場合には、通常０〜３００℃、好ましくは１００〜２５０℃の範囲である。重合圧力は、通常常圧〜１０ＭＰａ、好ましくは常圧〜５ＭＰａの条件下であり、重合反応は、回分式、半連続式、連続式のいずれの方法においても行うことができる。さらに重合を反応条件の異なる２段以上に分けて行うことも可能である。得られるオレフィン重合体の分子量は、重合系に水素を存在させるか、あるいは重合温度を変化させることによって調節することができる。
【００５９】
（実施例）
以下、本発明を実施例によって説明するが、これらは詳細説明のための例示であり、本発明はこれら実施例に限定されるものではない。
【００６０】
以下の実施例中の物性測定方法は次の通りである。
１.  担体の比表面積：
日本ベル社製ＢＥＬＳＯＲＰ２８ＳＡを用いＢＥＴ法により算出した。
２.  担体の細孔容積：
日本ベル社製ＢＥＬＳＯＲＰ２８ＳＡを用い、ＤＨ法により算出した。
３.  担体の平均粒径：
ＨＯＲＩＢＡ社製ＬＡ-９１０を用い、レーザー回折法により算出した。
４.  メチルアルミノキサン中のトリメチルアルミニウム（ＴＭＡＬ）含量：
ＢＲＵＫＥＲ社製ＡＭ-４００を用い、重水素化ジオキサン−重水素化ベンゼン混合溶媒中、室温で測定した１Ｈ-ＮＭＲスペクトルより算出した。
５.  固体触媒中のアルミニウム原子、ジルコニウム原子およびハフニウム原子の担持量：
セイコー電子工業製ＳＰＳ-１５００ＶＲを用い、ＩＣＰ分析により算出した。
６.  ポリマー中のコモノマー含有量の定量：
ＢＲＵＫＥＲ社製ＡＭ-４００を用い、オルトジクロルベンゼン−重水素化ベンゼン混合溶媒中、１２５℃で測定した１３Ｃ-ＮＭＲスペクトルより求めた。
７.  ポリマー分子量及び分子量分布：
ゲルパーミエーションクロマトグラフィー（Ｗaters社製１５０Ｃ）を用い、１，２，４−トリクロロベンゼンを溶媒として、１３５℃で測定し、重合平均分子量（Mw）及び数平均分子量（Mn）を算出。また、Ｍｗ／Ｍｎを分子量分布とした。
８.  ポリマー嵩密度：
ＪＩＳＫ６７２１-１９６６（ポリマーの量が少ない場合は１/２のスケールで測定）に準拠した。
９.  ポリマー粒度分布：
音波式粒度分布測定機ＲＰＳ-８５（セイシン企業製）重合体２ｇを３２〜２６０メッシュまでの８種類の篩を使用し、分級して求めた。なお、５０％粒径をもって平均粒径とした。
【実施例１】
【００６１】
［固体触媒の調製］
乾燥し、窒素で置換した３００ｍｌのガラス製フラスコに、窒素気流中、２００℃で４時間乾燥したシリカ（富士シリシア化学社商品名：「ＣＡＲｉＡＣＴ、Ｇ−３」；比表面積；７７９ｍ２/ｇ、細孔容積；０.２３ｍｌ/ｇ、平均粒径；６.７μｍ）５ｇおよびトルエン１００ｍｌを仕込み、室温にて、有機アルミニウムオキシ化合物（アルベマール社製メチルアルミノキサン、ＴＭＡＬ含量；１４.５％、Ａｌ原子換算の濃度；２.９ｍｏｌ/ｌ、１７.２ｍｌ、５０ｍｍｏｌ）を攪拌しながら３０分かけて添加し、室温にて３０分、８０℃にて１時間処理した。室温まで冷却し、得られた固体成分をトルエンで充分に洗浄し、トルエン１００ｍｌに再懸濁させた。
一方、乾燥し、窒素で置換した１００ｍｌのガラス製フラスコに、０.３６ｇ（０.６ｍｍｏｌ）のビス（１,３-ジメチルシクロペンタジエニル）ビス（２-トリフルオロメチルフェノキシ）ジルコニウムおよびトルエン５０ｍｌを仕込み、前者を完全に溶解させた。次いでトリメチルアルミニウムのトルエン溶液（２.０ｍｏｌ/ｌ、３.０ｍｌ、６.０ｍｍｏｌ）を加え、室温で１時間反応させることにより反応生成物として紫色の触媒溶液を得た。
この触媒溶液を上記調製したメチルアルミノキサン処理をしたシリカの懸濁液に添加し、室温にて１時間反応させた。得られた固体成分をトルエンで充分に洗浄し、次いでヘキサンで充分に洗浄して、シリカ１ｇ当たり、アルミニウム原子が１１.５ｍｍｏｌ、ジルコニウム原子が０.１１ｍｍｏｌ担持されている固体触媒のヘキサン懸濁液を得た。
【００６２】
［重  合］
内部を乾燥し、エチレン置換した１.６ｌのステンレス製オートクレーブにｎ−ヘキサン８００ｍｌを仕込み、５０℃に昇温した。次にトリエチルアルミニウム０.５ｍｍｏｌ、上記で得られた固体触媒１３.８ｍｇを順次添加した。７５℃に昇温後、エチレンを連続的に導入しながら重合圧力０.８ＭＰａで１時間重合を行った。
重合終了後、ポリマーを溶媒より分離乾燥し、嵩密度３２０ｋｇ/ｍ3 、粒径６３μｍ以下の微粒子を１.０重量％、粒径５００μｍ以上の大粒子を０.１重量％含む、白色粉末状ポリエチレン８５.７ｇを得た。このときオートクレーブ内はポリエチレンの付着等による汚れがなかった。即ち、本実施例によるポリエチレンは嵩密度が高く、粒度分布が狭く、粉体性状良好であった。尚、本例の触媒の重合活性は６.２１ｋｇ-PE/g-cat.であり、得られたポリエチレンの重量平均分子量（Ｍｗ）は４３７,０００、重合平均分子量と数平均分子量の比（Ｍｗ/Ｍｎ）は２.３であり、分子量分布は狭かった。
【実施例２】
【００６３】
［重  合］
実施例１で得られた固体触媒を用いてエチレンと１−ヘキセンとの共重合を行った。重合操作時に、ｎ-ヘキサンの仕込みに続いて１−ヘキセン２０ｍｌを仕込み、実施例１で得られた固体触媒１２.９ｍｇを用いた以外は実施例１と同様に重合を行い、嵩密度３３１ｋｇ/ｍ3
、粒径６３μｍ以下の微粒子が０.５重量％、粒径５００μｍ以上の大粒子を０.２重量％含む、粉末状ポリエチレン８２.８ｇを得た。本例の触媒の重合活性は６.４２ｋｇ-ＰＥ/ｇ-cat.であり、得られたポリエチレンの重量平均分子量（Ｍｗ）は３７１,０００、重合平均分子量と数平均分子量の比（Ｍｗ/Ｍｎ）は２.４であり、共重合体中の１−ヘキセンの含量は０.７モル％であった。このときオートクレーブ内はポリエチレンの付着等による汚れがなかった。
【実施例３】
【００６４】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（ｎ-ブチルシクロペンタジエニル）ビス（２-トリフルオロメチルフェノキシ）ジルコニウムを０.６ｍｍｏｌ用いた以外は実施例１と同様に触媒調製を行い、シリカ１ｇ当たり、アルミニウム原子が１１.８ｍｍｏｌ、ジルコニウム原子が０.１１ｍｍｏｌ担持されている固体触媒を得た。
【００６５】
［重  合］
上記で得られた固体触媒を６.１ｍｇ用いた以外は、実施例１と同様にして重合を行い、嵩密度３３５ｋｇ/ｍ3 、粒径６３μｍ以下の微粒子が１.１重量％、粒径５００μｍ以上の大粒子を０.１重量％含む、粉末状ポリエチレン１１４.７ｇを得た。本例の触媒の重合活性は１８.８０
ｋｇ-ＰＥ/ｇ-cat.であり、得られたポリエチレンの重量平均分子量（Ｍｗ）は２２７,０００、重合平均分子量と数平均分子量の比（Ｍｗ/Ｍｎ)は２.３であり、分子量分布は狭かった。このときオートクレーブ内はポリエチレンの付着等による汚れがなかった。
【実施例４】
【００６６】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（１,３-ジメチルシクロペンタジエニル）ビス（３-トリフルオロメチルフェノキシ）ジルコニウム０.６ｍｍｏｌを用いた以外は実施例１と同様に触媒調製を行い、シリカ１ｇ当たり、アルミニウム原子が１１.３ｍｍｏｌ、ジルコニウム原子が０.１１ｍｍｏｌ担持されている固体触媒を得た。
【００６７】
［重  合］
上記で得られた固体触媒を１５.９ｍｇ用いた以外は、実施例１と同様にして重合を行い、嵩密度３２７ｋｇ/ｍ3の粉末状ポリエチレン９５.４ｇを得た。本例の触媒の重合活性は６.００ｋｇ-ＰＥ/ｇ-cat.であり、得られたポリエチレンの重量平均分子量（Ｍｗ）は４２４、０００、重合平均分子量と数平均分子量の比（Ｍｗ/Ｍｎ)は２.３であり、分子量分布は狭かった。このときオートクレーブ内はポリエチレンの付着等による汚れがなかった。
【実施例５】
【００６８】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（１,３-ジメチルシクロペンタジエニル）ビス（２-メチル-４-フルオロフェノキシ）ジルコニウム０.６ｍｍｏｌを用いた以外は実施例１と同様に触媒調製を行い、シリカ１ｇ当たり、アルミニウム原子が１１.７ｍｍｏｌ、ジルコニウム原子が０.１１ｍｍｏｌ担持されている固体触媒を得た。
【００６９】
［重  合］
上記で得られた固体触媒を１４.２ｍｇ用いた以外は、実施例１と同様にして重合を行い、嵩密度３２２ｋｇ/ｍ3の粉末状ポリエチレン８７.０ｇを得た。本例の触媒の重合活性は６.１３ｋｇ-ＰＥ/ｇ-cat.であり、得られたポリエチレンの重量平均分子量（ＭＷ）４２４,０００、重合平均分子量と数平均分子量の比（Ｍｗ/Ｍｎ）は２.３であり、分子量分布は狭かった。このときオートクレーブ内はポリエチレンの付着等による汚れがなかった。
【比較例１】
【００７０】
［固体触媒の調製］
実施例１の固体触媒調製時に、ビス（１,３-ジメチルシクロペンタジエニル）ビス（２-トリフルオロメチルフェノキシ）ジルコニウムとトリメチルアルミニウムとの反応液を用いた代わりに、ビス（１,３-ジメチルシクロペンタジエニル）ビス（２-トリフルオロメチルフェノキシ）ジルコニウム０.６ｍｍｏｌを含むトルエン溶液をトリメチルアルミニウムと反応させずにそのまま用いた以外は実施例１と同様に触媒調製を行い、シリカ１ｇ当たり、アルミニウム原子が１０.２ｍｍｏｌ、ジルコニウム原子が０.１０ｍｍｏｌ担持されている固体触媒を得た。
【００７１】
［重  合］
上記で得られた固体触媒を２０.９ｍｇ用いた以外は、実施例１と同様にして重合を行い、嵩密度３３１ｋｇ/ｍ3の粉末状ポリエチレン７２.７ｇを得た。本例の触媒の重合活性は３.４８ｋｇ-ＰＥ/ｇ-cat.であり、得られたポリエチレンの重量平均分子量（Ｍｗ）４３５,０００、重合平均分子量と数平均分子量の比（Ｍｗ/Ｍｎ）は２.３であり、分子量分布は狭かった。このときオートクレーブ内はポリエチレンの付着等による汚れがなかった。
【比較例２】
【００７２】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（１,３-ジメチルシクロペンタジエニル）ジルコニウムジクロライド０.６ｍｍｏｌを用いた以外は実施例１と同様に触媒調製を行い、シリカ１ｇ当たり、アルミニウム原子が１１.４ｍｍｏｌ、ジルコニウム原子が０.１１ｍｍｏｌ担持されている固体触媒を得た。
【００７３】
［重  合］
上記で得られた固体触媒を２４.６ｍｇ用いた以外は、実施例１と同様にして重合を行い、嵩密度３１９ｋｇ/ｍ3の粉末状ポリエチレン８７.８ｇを得た。本例の触媒の重合活性は３.５７ｋｇ-ＰＥ/ｇ-cat.であり、得られたポリエチレンの重量平均分子量（Ｍｗ）は４３０,０００、重合平均分子量と数平均分子量の比（Ｍｗ/Ｍｎ）は２.３であり、分子量分布は狭かった。このときオートクレーブ内はポリエチレンの付着等による汚れがなかった。
【比較例３】
【００７４】
［固体触媒の調製］
比較例１の固体触媒調製時に、ビス（１,３-ジメチルシクロペンタジエニル）ビス（２-トリフルオロメチルフェノキシ）ジルコニウムを用いた代わりに、ビス（１,３-ジメチルシクロペンタジエニル）ジルコニウムジクロライド０.６ｍｍｏｌを用いた以外は比較例１と同様に触媒調製を行い、シリカ１ｇ当たり、アルミニウム原子が１０.４ｍｍｏｌ、ジルコニウム原子が０.１０ｍｍｏｌ担持されている固体触媒を得た。
【００７５】
［重  合］
上記で得られた固体触媒を２４.７ｍｇ用いた以外は、実施例１と同様にして重合を行い、嵩密度３１０ｋｇ/ｍ3の粉末状ポリエチレン６８.９ｇを得た。本例の触媒の重合活性は２.７９ｋｇ-ＰＥ/ｇ-cat.であり、得られたポリエチレンの重量平均分子量（Ｍｗ）は４３２,０００、重合平均分子量と数平均分子量の比（Ｍｗ/Ｍｎ）は２.２であり、分子量分布は狭かった。このときオートクレーブ内はポリエチレンの付着等による汚れがなかった。
【比較例４】
【００７６】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（ｎ-ブチルシクロペンタジエニル）ジルコニウムジクロライドを０.６ｍｍｏｌを用いた以外は実施例１と同様に触媒調製を行い、シリカ１ｇ当たり、アルミニウム原子が１１.３ｍｍｏｌ、ジルコニウム原子が０.１１ｍｍｏｌ担持されている固体触媒を得た。
【００７７】
［重  合］
上記で得られた固体触媒を８.５ｍｇ用いた以外は、実施例１と同様にして重合を行い、嵩密度３２５ｋｇ/ｍ3の粉末状ポリエチレン１０８.４ｇを得た。本例の触媒の重合活性は１２.７５ｋｇ-ＰＥ/ｇ-cat.であり、得られたポリエチレンの重量平均分子量（Ｍｗ）は２２４,０００、重合平均分子量と数平均分子量の比（Ｍｗ/Ｍｎ)は２.４であり、分子量分布は狭かった。このときオートクレーブ内はポリエチレンの付着等による汚れがなかった。
【比較例５】
【００７８】
［固体触媒の調製］
実施例１の固体触媒調製時に、ビス（１,３-ジメチルシクロペンタジエニル）ビス（２-トリフルオロメチルフェノキシ）ジルコニウムとトリメチルアルミニウムの反応液を用いた代わりに、ビス（ｎ-ブチルシクロペンタジエニル）ビス（２-トリフルオロメチルフェノキシ）ジルコニウム０.６ｍｍｏｌを含むトルエン溶液をトリメチルアルミニウムと反応させずにそのまま用いた以外は実施例１と同様に触媒調製を行い、シリカ１ｇ当たり、アルミニウム原子が１０.１ｍｍｏｌ、ジルコニウム原子が０.１１ｍｍｏｌ担持されている固体触媒を得た。
【００７９】
［重  合］
上記で得られた固体触媒を９.３ｍｇ用いた以外は、実施例１と同様にして重合を行い、嵩密度３１９ｋｇ/ｍ3の粉末状ポリエチレン１１１.７ｇを得た。本例の触媒の重合活性は１２.０１ｋｇ-ＰＥ/ｇ-cat.であり、得られたポリエチレンの重量平均分子量（Ｍｗ）は２２７,０００、重合平均分子量と数平均分子量の比（Ｍｗ/Ｍｎ）は２.３であり、分子量分布は狭かった。このときオートクレーブ内はポリエチレンの付着等による汚れがなかった。
【実施例６】
【００８０】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、（１,３-ジメチルインデニル）（シクロペンタジエニル）ビス（２-トリフルオロメチルフェノキシ）ジルコニウム０.６ｍｍｏｌを用いた以外は実施例１と同様に触媒調製を行い、シリカ１ｇ当たり、アルミニウム原子が１１.７ｍｍｏｌ、ジルコニウム原子が０.１１ｍｍｏｌ担持されている固体触媒を得た。
【００８１】
［重  合］
上記で得られた固体触媒を９.０ｍｇ用いた以外は、実施例１と同様にして重合を行い、嵩密度３１４Ｋｇ/ｍ3の粉末状ポリエチレン１２６.９ｇを得た。本例の触媒の重合活性は１４.１０ｋｇ-ＰＥ/g-cat.であり、得られたポリエチレンの重量平均分子量（Ｍｗ）は３９６,０００、重合平均分子量と数平均分子量の比（Ｍｗ/Ｍｎ)は２.３であり、分子量分布は狭かった。このときオートクレーブ内はポリエチレンの付着等による汚れがなかった。
【実施例７】
【００８２】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（n-ブチルシクロペンタジエニル）ビス（２-トリフルオロメチルフェノキシ）ハフニウム０.６ｍｍolを用いた以外は実施例１と同様に触媒調製を行い、シリカ１ｇ当たり、アルミニウム原子が１１.８ｍｍol、ハフニウム原子が０.１０ｍｍol担持されている固体触媒を得た。
【００８３】
［重  合］
上記で得られた固体触媒を２７.２ｍｇ用いた以外は、実施例１と同様にして重合を行い、嵩密度２８９Ｋｇ/ｍ3の粉末状ポリエチレン６０.１ｇを得た。本例の触媒の重合活性は２.２１ｋｇ-ＰＥ/g-cat.であった。このときオートクレーブ内はポリエチレンの付着等による汚れがなかった。
【実施例８】
【００８４】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、エチレンビス（４,５,６,７-テトラヒドロ-１-インデニル）ビス（２-トリフルオロメチルフェノキシ）ジルコニウム０.６ｍｍolを用いた以外は実施例１と同様に触媒調製を行い、シリカ１ｇ当たり、アルミニウム原子が１１.３ｍｍol、ジルコニウム原子が０.１０ｍｍol担持されている固体触媒を得た。
【００８５】
［重  合］
上記で得られた固体触媒を１２.７ｍｇ用いた以外は、実施例１と同様にして重合を行い、嵩密度３０９Ｋｇ/ｍ3の粉末状ポリエチレン９２.１ｇを得た。本例の触媒の重合活性は７.２５ｋｇ-ＰＥ/g-cat.であり、得られたポリエチレンの重量平均分子量（Ｍｗ）は２４６,０００、重合平均分子量と数平均分子量の比（Ｍｗ/Ｍｎ)は２.５であり、分子量分布は狭かった。このときオートクレーブ内はポリエチレンの付着等による汚れがなかった。
【実施例９】
【００８６】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（１,２,４-トリメチルシクロペンタジエニル）ビス（２-トリフルオロメチルフェノキシ）ジルコニウム０.６ｍｍolを用いた以外は実施例１と同様に触媒調製を行い、シリカ１ｇ当たり、アルミニウム原子が１１.６ｍｍol、ジルコニウム原子が０.１０ｍｍol担持されている固体触媒を得た。
【００８７】
［重  合］
実施例１で得られた固体触媒を用いてエチレンと１−ヘキセンとの共重合を行った。重合操作時に、ｎ-ヘキサンの仕込みに続いて１−ヘキセン１０ｍｌを仕込み、実施例９で得られた固体触媒１２.９ｍｇを用いた以外は実施例１と同様に重合を行い、嵩密度３１６Ｋｇ/ｍ3の粉末状ポリエチレン６３.０ｇを得た。本例の触媒の重合活性は４.８８ｋｇ-ＰＥ/g-cat.であり、得られたポリエチレンの重量平均分子量（Ｍｗ）は２７１,０００、重合平均分子量と数平均分子量の比（Ｍｗ/Ｍｎ)は２.４であり、共重合体中の１−ヘキセンの含量は０.５モル％であった。このときオートクレーブ内はポリエチレンの付着等による汚れがなかった。
【実施例１０】
【００８８】
［固体触媒の調製］
実施例１の固体触媒調製時に、ビス（１,３-ジメチルシクロペンタジエニル）ビス（２-トリフルオロメチルフェノキシ）ジルコニウムを用いた代わりに、ビス（ｎ-ブチルシクロペンタジエニル）ビス（２-ｔ-ブチルフェノキシ）ジルコニウム０.６ｍｍolを用いた以外は実施例１と同様に触媒調製を行い、シリカ１ｇ当たり、アルミニウム原子が１１.２ｍｍol、ジルコニウム原子が０.１１ｍｍol担持されている固体触媒を得た。
【００８９】
［重  合］
上記で得られた固体触媒を７.５ｍｇ用いた以外は、実施例２と同様にして１-ヘキセンとの共重合を行い、嵩密度３２２ｋｇ/ｍ3の粉末状ポリエチレン１１４.６ｇを得た。本例の触媒の重合活性は１５.２８ｋｇ-ＰＥ/g-catであり、得られたポリエチレンの重量平均分子量（Ｍｗ）は１３６,０００重合平均分子量と数平均分子量の比（Ｍｗ/Ｍｎ）は２.３であり、分子量分布は狭かった。このときオートクレーブ内はポリエチレンの付着等による汚れがなかった。
実施例１１
【００９０】
［固体触媒の調製］
実施例１で得られた固体触媒を用いて予備重合行った。内部を乾燥し、エチレン置換した１.６Ｌのステンレス製オートクレーブにｎ−ヘキサン８００ｍｌを仕込み、室温にて実施例１で得られた固体触媒９.５ｇを添加した。４０℃昇温後、エチレンを連続的に導入しながら重合圧力０.０５ＭＰaで１５分重合を行ない、固体触媒１ｇ当たりポリエチレンが２.５ｇ予備重合されている固体触媒のヘキサン懸濁液を得た。
【００９１】
［重  合］
上記で得られた固体触媒を４１.７ｍｇ用いた以外は、実施例１と同様にして重合を行い、嵩密度３３４Ｋｇ/ｍ3の粉末状ポリエチレン７４.９ｇを得た。本例の触媒の重合活性は６.２９ｋｇ-ＰＥ/g-cat.あり、得られたポリエチレンの重量平均分子量（Ｍｗ）は４３６，０００、重合平均分子量と数平均分子量の比（Ｍｗ/Ｍｎ）は２.３であり、分子量分布は狭かった。このときオートクレーブ内はポリエチレンの付着等による汚れがなかった。
実施例１２
【００９２】
［固体触媒の調製］
実施例１の固体触媒調製時に、シリカ（旭ガラス（株）「サンスフェア、Ｈ-１２１-Ｃ1」；比表面積；６４８ｍ2/ｇ、細孔容積；０.５１ｍｌ/ｇ、平均粒径；１０.５μｍ）用いた以外は実施例１と同様に触媒調製を行い、シリカ１ｇ当たり、アルミニウム原子が１１.０ｍｍoｌ、ジルコニウム原子が０.１１ｍｍoｌ担持されている固体触媒を得た。
【００９３】
［重  合］
上記で得られた固体触媒を１４.７ｍｇを用いた以外は、実施例１と同様にして重合を行い、嵩密度３１６ｋｇ/ｍ3、粒径６３μｍ以下の微粒子が１.３重量％、粒径５００μｍ以上の大粒子を０.３重量％含む、粉末状ポリエチレン９０.４ｇを得た。本例の触媒の重合活性は６.１５ｋｇ-PE/ｇ-ｃaｔ.であり、得られたポリエチレンの重量平均分子量（Ｍｗ)は４３５,０００、重合平均分子量と数平均分子量の比（Ｍｗ/Ｍｎ)は２.３であり、分子量分布は狭かった。このときオートクレーブ内はポリエチレンの付着等による汚れがなかった。
比較例６
【００９４】
［固体触媒の調製］
実施例４の固体触媒調製時に、ビス（１,３-ジメチルシクロペンタジエニル）ビス（３-トリフルオロメチルフェノキシ）ジルコニウムとトリメチルアルミニウムの反応液を用いた代わりに、ビス（１,３-ジメチルシクロペンタジエニル）ビス（３-トリフルオロメチルフェノキシ）ジルコニウム０.６ｍｍoｌを含むトルエン溶液をトリメチルアルミニウムと反応させずにそのまま用いた以外は実施例４と同様に触媒調製を行い、シリカ１ｇ当たり、アルミニウム原子が１０.１ｍｍoｌ、ジルコニウム原子が０.１２ｍｍoｌ担持されている固体触媒を得た。
【００９５】
［重  合］
上記で得られた固体触媒を２１.０ｍｇ用いた以外は、実施例１と同様にして重合を行い、嵩密度３２０ｋｇ/ｍ3の粉末状ポリエチレン６８.３ｇを得た。本例の触媒の重合活性は３.２５ｋｇ-PE/ｇ-ｃaｔ.であり、得られたポリエチレンの重量平均分子量（Ｍｗ）は４２５,０００、重合平均分子量と数平均分子量の比（Ｍｗ/Ｍｎ)は２.３であり、分子量分布は狭かった。このときオートクレーブ内はポリエチレンの付着等による汚れがなかった。
比較例７
【００９６】
［固体触媒の調製］
比較例１の固体触媒調製時に、ビス（１,３-ジメチルシクロペンタジエニル）ビス（２-トリフルオロメチルフェノキシ）ジルコニウムを用いた代わりに、ビス（n-ブチルシクロペンタジエニル）ジルコニウムジクロライド０.６ｍｍoｌを用いた以外は比較例１と同様に触媒調製を行い、シリカ1g当たり、アルミニウム原子が１０.０ｍｍoｌ、ジルコニウム原子が０.１２ｍｍoｌ担持されている固体触媒を得た。
【００９７】
［重  合］
上記で得られた固体触媒を９.３ｍｇ用いた以外は、実施例１と同様にして重合を行い、嵩密度３１２ｋｇ/ｍ3の粉末状ポリエチレン９７.０ｇを得た。本例の触媒の重合活性は１０.４３ｋｇ-PE/ｇ-ｃcaｔ.であり、得られたポリエチレンの重量平均分子量（Ｍｗ）は２３０,０００、重合平均分子量と数平均分子量の比（Ｍｗ/Ｍｎ)は２.３であり、分子量分布は狭かった。このときオートクレーブ内はポリエチレンの付着等による汚れがなかった。
比較例８
【００９８】
［固体触媒の調製］
実施例８の固体触媒調製時に、エチレンビス（４,５,６,７-テトラヒドロ-１-インデニル）ビス（２-トリフルオロメチルフェノキシ）ジルコニウムとトリメチルアルミニウムの反応液を用いた代わりに、エチレンビス（４,５,６,７-テトラヒドロ-１-インデニル）ビス（２-トリフルオロメチルフェノキシ）ジルコニウム０.６ｍｍoｌを含むトルエン溶液をトリメチルアルミニウムと反応させずにそのまま用いた以外は実施例８と同様に触媒調製を行い、シリカ１ｇ当たり、アルミニウム原子が１０.２ｍｍoｌ、ジルコニウム原子が０.１０ｍｍoｌ担持されている固体触媒を得た。
【００９９】
［重  合］
上記で得られた固体触媒を１５.８ｍｇ用いた以外は、実施例１と同様にして重合を行い、嵩密度３１２ｋｇ/ｍ3の粉末状ポリエチレン６９.８ｇを得た。本例の触媒の重合活性は４.４２ｋｇ-PE/ｇ-ｃaｔ.であり、得られたポリエチレンの重量平均分子量（Ｍｗ）は２４１,０００、重合平均分子量と数平均分子量の比（Ｍｗ/Ｍｎ)は２.３であり、分子量分布は狭かった。このときオートクレーブ内はポリエチレンの付着等による汚れがなかった。
比較例９
【０１００】
［固体触媒の調製］
実施例１の固体触媒調製時に、シリカ（富士シリシア化学（株）「ＣＡRiＡＣＴ、Ｐ-１０」；比表面積；２９６ｍm2/ｇ、細孔容積；１.４４ｍｌ/ｇ、平均粒径；２８.３μｍ）用いた以外は実施例１と同様に触媒調製を行い、シリカ１ｇ当たり、アルミニウム原子が１１.１ｍｍoｌ、ジルコニウム原子が０.１１ｍｍoｌ担持されている固体触媒を得た。
【０１０１】
［重  合］
上記で得られた固体触媒を２５.７ｍｇ用いた以外は、実施例１と同様にして重合を行い、嵩密度１９０ｋｇ/ｍ3、粒径６３μｍ以下の微粒子が０.９重量％、粒径５００μｍ以上の大粒子を２３.５重量％含む、粉末状ポリエチレン２０.３ｇを得た。本例の触媒の重合活性は０.７９ｋｇ-PE/ｇ-cat.であり、得られたポリエチレンの重量平均分子量（Ｍｗ）は３７９,０００、重合平均分子量と数平均分子量の比（Ｍｗ/Ｍｎ)は２.３であり、分子量分布は狭かった。このときオートクレーブ内はポリエチレンの付着等による汚れが認められた。